(57)【要約】【課題】種々のインクを受容可能であるとともに、吸液性を向上させたインク受容性粒子を提供することである。また、本発明の課題は、このインク受容性粒子を利用した、記録用の材料、記録装置、及びインク受容性粒子収納カートリッジを提供すること。【解決手段】例えば、中間転写体に粒子層を形成する。粒子層上にインク滴を吐出し画像を形成する。これによりインク受容性粒子にインクを受容させる。記録媒体を中間転写体と重ね合わせ、記録媒体上にインク受容性粒子層を転写した後、定着する。この記録装置に適用されるインク受容性粒子２００として、例えば、少なくとも極性基の一部がアルカリ金属の塩構造を有する親水性有機樹脂と、少なくとも極性基の一部が多価金属の塩構造を有する親水性有機樹脂、及び少なくとも極性基の一部が有機アミンの塩構造を有する親水性有機樹脂から選択される少なくとも１種と、を含んで構成させる。【選択図】図１
2009113431.tif 000002
【特許請求の範囲】
【請求項１】
極性基を有し、全単量体成分に対する極性単量体の比率が１０ｍｏｌ％以上１００ｍｏｌ％未満で且つ少なくとも前記極性基の一部がアルカリ金属の塩構造を有する第１有機樹脂と、
極性基を有し、全単量体成分に対する極性単量体の比率が１０ｍｏｌ％以上１００ｍｏｌ％未満で且つ少なくとも前記極性基の一部が多価金属の塩構造を有する第２有機樹脂、及び極性基を有し、全単量体成分に対する極性単量体の比率が１０ｍｏｌ％以上１００ｍｏｌ％未満で且つ少なくとも前記極性基の一部が有機アミンの塩構造を有する第３有機樹脂から選択される少なくとも１種と、
を含み、インクを受容するインク受容性粒子。
【請求項２】
アルカリ金属の塩構造を有する前記第１有機樹脂と、多価金属の塩構造を有する前記第２有機樹脂と、を含む請求項１に記載のインク受容性粒子。
【請求項３】
インク受容性粒子が、芯部と前記芯部を被覆する被覆部とを持つ構成であり、
前記芯部が、多価金属の塩構造を有する前記第２有機樹脂を含んで構成され、
前記被覆部が、アルカリ金属の塩構造を有する前記第１有機樹脂を含んで構成される
請求項２に記載のインク受容性粒子。
【請求項４】
前記芯部に含まれる前記第２有機樹脂における前記極性単量体に対する前記多価金属の塩の比率が、モル比で０．１ｍｏｌ％以上２０ｍｏｌ％以下である請求項３に記載のインク受容性粒子。
【請求項５】
前記被覆部に含まれる前記第１有機樹脂における前記極性単量体に対する前記アルカリ金属の塩の比率が、モル比で５ｍｏｌ％以上９０ｍｏｌ％以下である請求項３に記載のインク受容性粒子。
【請求項６】
前記芯部に対する前記被覆部の比率が、質量比で０．５％以上２５％以下である請求項３に記載のインク受容性粒子。
【請求項７】
前記第１有機樹脂及び前記第２有機樹脂の前記極性単量体の少なくとも１種が、前記極性基としてカルボン酸を含む請求項２に記載のインク受容性粒子。
【請求項８】
インク受容性粒子に含まれる有機樹脂のうち、全単量体成分に対する極性単量体の比率が１０ｍｏｌ％以上１００ｍｏｌ％未満の有機樹脂の比率が、インク受容性粒子全体に対して質量比で８０％以上１００％以下である請求項２に記載のインク受容性粒子。
【請求項９】
アルカリ金属の塩構造を有する前記第１有機樹脂と、有機アミンの塩構造を有する前記第３有機樹脂と、を含む請求項１に記載のインク受容性粒子。
【請求項１０】
インク受容性粒子が、芯部と前記芯部を被覆する被覆部とを持つ構成であり、
前記芯部が、アルカリ金属の塩構造を有する前記第１有機樹脂を含んで構成され、
前記被覆部が、有機アミンの塩構造を有する前記第３有機樹脂を含んで構成される
請求項９に記載のインク受容性粒子。
【請求項１１】
前記芯部に含まれる前記第１有機樹脂における前記極性単量体に対する前記アルカリ金属の塩の比率が、モル比で５ｍｏｌ％以上９０ｍｏｌ％以下である請求項１０に記載のインク受容性粒子
【請求項１２】
前被覆部に含まれる前記第３有機樹脂における前記極性単量体に対する前記有機アミンの塩の比率が、モル比で０．１ｍｏｌ％以上４５ｍｏｌ％以下である請求項１０に記載のインク受容性粒子。
【請求項１３】
前記芯部に対する前記被覆部の比率が、質量比で０．５％以上２５％以下である請求項１０に記載のインク受容性粒子。
【請求項１４】
前記第１有機樹脂及び前記第３有機樹脂の前記極性単量体の少なくとも１種が、前記極性基としてカルボン酸を含む請求項９に記載のインク受容性粒子。
【請求項１５】
インク受容性粒子に含まれる有機樹脂のうち、全単量体成分に対する極性単量体の比率が１０ｍｏｌ％以上１００ｍｏｌ％未満の有機樹脂の比率が、インク受容性粒子全体に対して質量比で８０％以上１００％以下である請求項９に記載のインク受容性粒子。
【請求項１６】
極性基を有し、全単量体成分に対する極性単量体の比率が１０ｍｏｌ％以上１００ｍｏｌ％未満の第４有機樹脂を含み、
当該第４有機樹脂における少なくとも前記極性基の一部が、アルカリ金属の塩構造と、多価金属の塩構造又は有機アミンの塩構造と、を有し、
インクを受容するインク受容性粒子。
【請求項１７】
前記第４有機樹脂における少なくとも前記極性基の一部が、アルカリ金属の塩構造と、多価金属の塩構造と、を有する請求項１６に記載のインク受容性粒子。
【請求項１８】
前記第４有機樹脂における少なくとも前記極性基の一部が、アルカリ金属の塩構造と、有機アミンの塩構造と、を有する請求項１６に記載のインク受容性粒子。
【請求項１９】
前記第４有機樹脂の前記極性単量体の少なくとも１種が、前記極性基としてカルボン酸を含む請求項１６に記載のインク受容性粒子。
【請求項２０】
インク受容性粒子に含まれる有機樹脂のうち、全単量体成分に対する極性単量体の比率が１０ｍｏｌ％以上１００ｍｏｌ％未満の有機樹脂の比率が、インク受容性粒子全体に対して質量比で８０％以上１００％以下である請求項１６に記載のインク受容性粒子。
【請求項２１】
中間転写体と、
請求項１乃至２０のいずれか１項に記載のインク受容性粒子を前記中間転写体上に供給する供給手段と、
前記中間転写体上に供給された前記インク受容性粒子にインクを吐出するインク吐出手段と、
前記インク受容性粒子を記録媒体に転写する転写手段と、
前記記録媒体に転写された前記インク受容性粒子を定着する定着手段と、
を有する記録装置。
【請求項２２】
請求項１乃至２０のいずれか１項に記載のインク受容性粒子を記録媒体上に供給する供給手段と、
前記記録媒体上に供給された前記インク受容性粒子にインクを吐出するインク吐出手段と、
前記記録媒体上に供給された前記インク受容性粒子を定着する定着手段と、
を有する記録装置。
【請求項２３】
インクと、請求項１乃至２０のいずれか１項に記載のインク受容性粒子と、を備える記録用の材料。
【請求項２４】
記録装置に脱着され、請求項１乃至２０のいずれか１項に記載のインク受容性粒子を収納するインク受容性粒子収納カートリッジ。
【発明の詳細な説明】
【技術分野】
【０００１】
本発明は、インク受容性粒子に関する。また、本発明は、このインク受容性粒子を利用した、記録装置、記録用の材料、インク受容性粒子収納カートリッジに関する。
【０００２】
インクを利用した画像やデータ等を記録の一つとして、インクジェット記録方式がある。インクジェット記録方式の原理は、ノズル、スリット、或いは多孔質フィルム等から液体或いは溶融固体インクを吐出し、紙、布、フィルム等に記録を行うものである。インクを吐出する方法については、静電誘引力を利用してインクを吐出させる、いわゆる電荷制御方式、ピエゾ素子の振動圧力を利用してインクを吐出させる、いわゆるドロップオンデマンド方式（圧力パルス方式）、高熱により気泡を形成、成長させることにより生じる圧力を利用してインクを吐出させる、いわゆる熱インクジェット方式等、各種の方式が提案されており、これらの方式により、極めて高精細の画像やデータの記録物を得られる。
【０００３】
このインクジェット記録方式も含め、インクを利用した記録方式では、浸透媒体や非浸透媒体などの多様な記録媒体に対し高画質で記録を行うために、中間体に記録した後、記録媒体に転写する方式が提案されている。
【０００４】
例えば、特許文献１には、記録材を含むインクを受容するインク受容性粒子であって、少なくともインクの液体成分をトラップするトラップ構造を有し、且つ吸液性樹脂を含んで構成したインク受容性粒子を、中間転写体へ供給した後、これにインクを吐出して、記録媒体へ転写する記録装置が提案されている。
【特許文献１】特開２００６−３４７０８５
【発明の開示】
【発明が解決しようとする課題】
【０００５】
本発明の課題は、種々のインクを受容可能であるとともに、吸液性が向上したインク受容性粒子を提供することである。また、本発明の課題は、このインク受容性粒子を利用した、記録用の材料、記録装置、及びインク受容性粒子収納カートリッジを提供することである。
【課題を解決するための手段】
【０００６】
上記課題は、以下の手段により解決される。即ち、
請求項１に係る発明は、
極性基を有し、全単量体成分に対する極性単量体の比率が１０ｍｏｌ％以上１００ｍｏｌ％未満で且つ少なくとも前記極性基の一部がアルカリ金属の塩構造を有する第１有機樹脂と、
極性基を有し、全単量体成分に対する極性単量体の比率が１０ｍｏｌ％以上１００ｍｏｌ％未満で且つ少なくとも前記極性基の一部が多価金属の塩構造を有する第２有機樹脂、及び極性基を有し、全単量体成分に対する極性単量体の比率が１０ｍｏｌ％以上１００ｍｏｌ％未満で且つ少なくとも前記極性基の一部が有機アミンの塩構造を有する第３有機樹脂から選択される少なくとも１種と、
を含み、インクを受容するインク受容性粒子。
【０００７】
請求項２に係る発明は、
アルカリ金属の塩構造を有する前記第１有機樹脂と、多価金属の塩構造を有する前記第２有機樹脂と、を含む請求項１に記載のインク受容性粒子。
【０００８】
請求項３に係る発明は、
インク受容性粒子が、芯部と前記芯部を被覆する被覆部とを持つ構成であり、
前記芯部が、多価金属の塩構造を有する前記第２有機樹脂を含んで構成され、
前記被覆部が、アルカリ金属の塩構造を有する前記第１有機樹脂を含んで構成される
請求項２に記載のインク受容性粒子。
【０００９】
請求項４に係る発明は、
前記芯部に含まれる前記第２有機樹脂における前記極性単量体に対する前記多価金属の塩の比率が、モル比で０．１ｍｏｌ％以上２０ｍｏｌ％以下である請求項３に記載のインク受容性粒子。
【００１０】
請求項５に係る発明は、
前記被覆部に含まれる前記第１有機樹脂における前記極性単量体に対する前記アルカリ金属の塩の比率が、モル比で５ｍｏｌ％以上９０ｍｏｌ％以下である請求項３に記載のインク受容性粒子。
【００１１】
請求項６に係る発明は、
前記芯部に対する前記被覆部の比率が、質量比で０．５％以上２５％以下である請求項３に記載のインク受容性粒子。
【００１２】
請求項７に係る発明は、
前記第１有機樹脂及び前記第２有機樹脂の前記極性単量体の少なくとも１種が、前記極性基としてカルボン酸を含む請求項２に記載のインク受容性粒子。
【００１３】
請求項８に係る発明は、
インク受容性粒子に含まれる有機樹脂のうち、全単量体成分に対する極性単量体の比率が１０ｍｏｌ％以上１００ｍｏｌ％未満の有機樹脂の比率が、インク受容性粒子全体に対して質量比で８０％以上１００％以下である請求項２に記載のインク受容性粒子。
【００１４】
請求項９に係る発明は、
アルカリ金属の塩構造を有する前記第１有機樹脂と、有機アミンの塩構造を有する前記第３有機樹脂と、を含む請求項１に記載のインク受容性粒子。
【００１５】
請求項１０に係る発明は、
インク受容性粒子が、芯部と前記芯部を被覆する被覆部とを持つ構成であり、
前記芯部が、アルカリ金属の塩構造を有する前記第１有機樹脂を含んで構成され、
前記被覆部が、有機アミンの塩構造を有する前記第３有機樹脂を含んで構成される
請求項９に記載のインク受容性粒子。
【００１６】
請求項１１に係る発明は、
前記芯部に含まれる前記第１有機樹脂における前記極性単量体に対する前記アルカリ金属の塩の比率が、モル比で５ｍｏｌ％以上９０ｍｏｌ％以下である請求項１０に記載のインク受容性粒子
【００１７】
請求項１２に係る発明は、
前記被覆部に含まれる前記第３有機樹脂における前記極性単量体に対する前記有機アミンの塩の比率が、モル比で０．１ｍｏｌ％以上４５ｍｏｌ％以下である請求項１０に記載のインク受容性粒子。
【００１８】
請求項１３に係る発明は、
前記芯部に対する前記被覆部の比率が、質量比で０．５％以上２５％以下である請求項１０に記載のインク受容性粒子。
【００１９】
請求項１４に係る発明は、
前記第１有機樹脂及び前記第３有機樹脂の前記極性単量体の少なくとも１種が、前記極性基としてカルボン酸を含む請求項９に記載のインク受容性粒子。
【００２０】
請求項１５に係る発明は、
インク受容性粒子に含まれる有機樹脂のうち、全単量体成分に対する極性単量体の比率が１０ｍｏｌ％以上１００ｍｏｌ％未満の有機樹脂の比率が、インク受容性粒子全体に対して質量比で８０％以上１００％以下である請求項９に記載のインク受容性粒子。
【００２１】
請求項１６に係る発明は、
極性基を有し、全単量体成分に対する極性単量体の比率が１０ｍｏｌ％以上１００ｍｏｌ％未満の第４有機樹脂を含み、
当該第４有機樹脂における少なくとも前記極性基の一部が、アルカリ金属の塩構造と、多価金属の塩構造又は有機アミンの塩構造と、を有し、
インクを受容するインク受容性粒子。
【００２２】
請求項１７に係る発明は、
前記第４有機樹脂における少なくとも前記極性基の一部が、アルカリ金属の塩構造と、多価金属の塩構造と、を有する請求項１６に記載のインク受容性粒子。
【００２３】
請求項１８に係る発明は、
前記第４有機樹脂における少なくとも前記極性基の一部が、アルカリ金属の塩構造と、有機アミンの塩構造と、を有する請求項１６に記載のインク受容性粒子。
【００２４】
請求項１９に係る発明は、
前記第４有機樹脂の前記極性単量体の少なくとも１種が、前記極性基としてカルボン酸を含む請求項１６に記載のインク受容性粒子。
【００２５】
請求項２０に係る発明は、
インク受容性粒子に含まれる有機樹脂のうち、全単量体成分に対する極性単量体の比率が１０ｍｏｌ％以上１００ｍｏｌ％未満の有機樹脂の比率が、インク受容性粒子全体に対して質量比で８０％以上１００％以下である請求項１６に記載のインク受容性粒子。
【００２６】
請求項２１に係る発明は、
中間転写体と、
請求項１乃至２０のいずれか１項に記載のインク受容性粒子を前記中間転写体上に供給する供給手段と、
前記中間転写体上に供給された前記インク受容性粒子にインクを吐出するインク吐出手段と、
前記インク受容性粒子を記録媒体に転写する転写手段と、
前記記録媒体に転写された前記インク受容性粒子を定着する定着手段と、
を有する記録装置。
【００２７】
請求項２２に係る発明は、
請求項１乃至２０のいずれか１項に記載のインク受容性粒子を記録媒体上に供給する供給手段と、
前記記録媒体上に供給された前記インク受容性粒子にインクを吐出するインク吐出手段と、
前記記録媒体上に供給された前記インク受容性粒子を定着する定着手段と、
を有する記録装置。
【００２８】
請求項２３に係る発明は、
インクと、請求項１乃至２０のいずれか１項に記載のインク受容性粒子と、を備える記録用の材料。
【００２９】
請求項２４に係る発明は、
記録装置に脱着され、請求項１乃至２０のいずれか１項に記載のインク受容性粒子を収納するインク受容性粒子収納カートリッジ。
【発明の効果】
【００３０】
請求項１に係る発明によれば、種々のインクを受容可能であるとともに、吸液性が向上する、といった効果を奏する。
【００３１】
請求項２に係る発明によれば、吸液性が向上すると共に、定着性が向上する、といった効果を奏する。
【００３２】
請求項３に係る発明によれば、より効果的に、吸液性が向上すると共に、定着性が向上する、といった効果を奏する。
【００３３】
請求項４に係る発明によれば、より効果的に、定着性が向上する、といった効果を奏する。
【００３４】
請求項５に係る発明によれば、より効果的に、吸液性が向上する、といった効果を奏する。
【００３５】
請求項６に係る発明によれば、より効果的に、吸液性が向上すると共に、定着性が向上する、といった効果を奏する。
【００３６】
請求項７に係る発明によれば、定着性がより向上すると共に、保存安定性に優れる、といった効果を奏する。
【００３７】
請求項８に係る発明によれば、より効果的に、吸液性が向上する、といった効果を奏する。
【００３８】
請求項９に係る発明によれば、吸液性が向上すると共に、帯電性の変動が抑制する、といった効果を奏する。
【００３９】
請求項１０に係る発明によれば、より効果的に、吸液性が向上すると共に、帯電性の変動が抑制する、といった効果を奏する。
【００４０】
請求項１１に係る発明によれば、より効果的に、吸液性が向上する、といった効果を奏する。
【００４１】
請求項１２に係る発明によれば、より効果的に、帯電性の変動が抑制する、といった効果を奏する。
【００４２】
請求項１３に係る発明によれば、より効果的に、吸液性が向上すると共に、帯電性の変動が抑制する、といった効果を奏する。
【００４３】
請求項１４に係る発明によれば、定着性がより向上すると共に、保存安定性に優れる、といった効果を奏する。
【００４４】
請求項１５に係る発明によれば、より効果的に、吸液性が向上する、といった効果を奏する。
【００４５】
請求項１６に係る発明によれば、種々のインクを受容可能であるとともに、吸液性が向上する、といった効果を奏する。
【００４６】
請求項１７に係る発明によれば、吸液性が向上すると共に、定着性が向上する、といった効果を奏する。
【００４７】
請求項１８に係る発明によれば、吸液性が向上すると共に、帯電性の変動が抑制する、といった効果を奏する。
【００４８】
請求項１９に係る発明によれば、定着性がより向上すると共に、保存安定性に優れる、といった効果を奏する。
【００４９】
請求項２０に係る発明によれば、より効果的に、吸液性が向上する、といった効果を奏する。
【００５０】
請求項２１に係る発明によれば、種々のインクを利用しても、多様な記録媒体に対して高速で記録が可能となる、といった効果を奏する。
【００５１】
請求項２２に係る発明によれば、簡易な構成で、種々のインクを利用しても、多様な記録媒体に対して高速で記録が可能となる、といった効果を奏する。
【００５２】
請求項２３に係る発明によれば、種々のインクを利用しても、多様な記録媒体に対して高速で記録が可能となる、といった効果を奏する。
【００５３】
請求項２４に係る発明によれば、種々のインクを利用しても、多様な記録媒体に対して高速で記録が可能となる、といった効果を奏する。
【発明を実施するための最良の形態】
【００５４】
以下、本発明の実施形態について詳細に説明する。
（インク受容性粒子）
実施形態に係るインク受容性粒子は、インクが当該粒子と接触したとき、インク成分を受容するものである。ここで、インク受容性とは、インク成分の少なくとも一部（少なくとも液体成分）を保持することを示す。
【００５５】
まず、第１実施形態に係るインク受容性粒子について説明する。
第１実施形態に係るインク受容性粒子は、
極性基を有し、全単量体成分に対する極性単量体の比率が１０ｍｏｌ％以上１００ｍｏｌ％未満で且つ少なくとも前記極性基の一部がアルカリ金属の塩構造を有する第１有機樹脂と、
極性基を有し、全単量体成分に対する極性単量体の比率が１０ｍｏｌ％以上１００ｍｏｌ％未満で且つ少なくとも前記極性基の一部が多価金属の塩構造を有する第２有機樹脂、及び極性基を有し、全単量体成分に対する極性単量体の比率が１０ｍｏｌ％以上１００ｍｏｌ％未満で且つ少なくとも前記極性基の一部が有機アミンの塩構造を有する第３有機樹脂から選択される少なくとも１種と、
を含み、インクを受容することを特徴としている。
【００５６】
本実施形態に係るインク受容性粒子は、上記構成とすることで、種々のインクを受容可能であるとともに、吸液性を向上させたインク受容性粒子となる。
【００５７】
特に、本実施形態に係るインク受容性粒子は、以下の形態が挙げられる。
１）アルカリ金属の塩構造を有する前記第１有機樹脂と、多価金属の塩構造を有する第２有機樹脂と、を含む形態。本形態では、吸液性が向上すると共に、定着性が向上する。この理由は定かではないが、以下の理由によるものと推定される。
アルカリ金属の塩構造を有する第１有機樹脂は、当該アルカリ金属の塩構造を有することで、親水性が高くなり吸水性も高まる。一方で、多価金属の塩構造を有する第２有機樹脂は、極性官能基数が減少するため、親水性は低下するが、一方で、分子の絡まりあいを防止することが可能となるため、全体として充分な吸水性を保つことが可能となる。更に、記録媒体上においては、当該多価金属の塩による部分架橋（イオン架橋）が生じ、また定着時にも樹脂間のイオン架橋が進むことから定着性が向上される。このため、吸液性が向上すると共に、定着性が向上すると考えられる。
【００５８】
本形態では、アルカリ金属の塩構造を有する前記第１有機樹脂、及び多価金属の塩構造を有する前記第２有機樹脂を含むせ構成させた単独粒子とする形態であってもよし、芯部と前記芯部を被覆する被覆部とを持つ構成（所謂、コア／シェル構造）としてもよい。
【００５９】
コア／シェル構造の場合、芯部が多価金属の塩構造を有する第２有機樹脂を含んで構成され、被覆部が、アルカリ金属の塩構造を有する第１有機樹脂を含んで構成されることがよい。無論、材料構成を芯部と被覆部とで逆の構成でもよいが、定着性を主に担う多価金属の塩構造を有する前記第２有機樹脂を含む領域を芯部とし、吸水性を担うアルカリ金属の塩構造を有する第１有機樹脂を含む領域を被覆部とする構成とすることで、より吸液性が向上すると共に、定着性が向上する。
【００６０】
ここで、被覆部に含まれる第１有機樹脂における極性単量体に対するアルカリ金属の塩の比率は、モル比で５ｍｏｌ％以上９０ｍｏｌ％以下であることが望ましく、より望ましくは、２０ｍｏｌ％以上９０ｍｏｌ％以下であり、さらに望ましくは５０ｍｏｌ％以上９０ｍｏｌ％以下である。このアルカリ金属の塩の比率が上記範囲であると、より効果的に親水性が高められ吸水性が向上する。
【００６１】
また、被覆部に含まれる第１有機樹脂における、全単量体成分に対する極性単量体の比率は１０ｍｏｌ％以上１００ｍｏｌ％未満であるが、望ましくは１５ｍｏｌ％以上８５ｍｏｌ％未満であり、より望ましくは３０ｍｏｌ％以上８０ｍｏｌ％未満である。この極性単量体の比率が上記範囲であると、より効果的に親水性が高められ、吸水性が向上する。
【００６２】
一方、芯部に含まれる第２有機樹脂における、極性単量体に対する多価金属の塩の比率は、モル比で０．１ｍｏｌ％以上２０ｍｏｌ％以下であることが望ましく、より望ましくは、０．１ｍｏｌ％以上５ｍｏｌ％以下であり、さらに望ましくは０．２５ｍｏｌ％以上２．５ｍｏｌ％以下である。この多価金属の塩の比率が上記範囲であると、充分な吸水性を確保しつつ、より効果的に定着性が向上される。
【００６３】
また、芯部に含まれる第２有機樹脂における、全単量体成分に対する極性単量体の比率は１０ｍｏｌ％以上１００ｍｏｌ％未満であるが、望ましくは２０ｍｏｌ％以上９５ｍｏｌ％未満であり、より望ましくは４０ｍｏｌ％以上９０ｍｏｌ％未満である。この極性単量体の比率が上記範囲であると、吸水性と定着性の両立が可能となる。
【００６４】
また、芯部に対する被覆部の比率が、質量比で０．５％以上２５％以下であることが望ましく、より望ましくは２％以上１０％以下であり、さらに望ましくは５％以上１０％以下である。この比率が上記範囲であることで、より吸液性が向上すると共に、定着性が向上する。
【００６５】
ここで、上記コア／シェル構造を有する粒子の作製方法について説明する。例えば、まず、有機樹脂（塩構造を有さない有機樹脂）とアルカリ金属と溶媒（例えば水、アルコール）中で混合したアルカリ金属樹脂溶液を準備する。また、有機溶媒に有機樹脂（塩構造を有さない有機樹脂）を溶解（若しくは分散）させ、これに多価金属を添加し、多価金属樹脂分散液をを準備する。そして、外管の内部に同心円状に内管が配された二重円筒式ニードルを用い、内管（内側の経路）に多価金属樹脂分散液を送液し、外管（外側の経路）にアルカリ金属樹脂溶液を送液して、当該ニードル先端から液滴を吐出（噴霧）させる。この吐出された液滴は、内部に多価金属樹脂分散液が存在し、これを被覆するようアルカリ金属樹脂溶液が存在する。この液滴を乾燥させことで、上記コア／シェル構造を有する粒子が得られる（例えば、Ｓｐｒａｙ−Ｄｒｙ方式）。
【００６６】
また、他の手法としては、まず、有機溶媒に有機樹脂（塩構造を有さない有機樹脂）を溶解（若しくは分散）させ、これに多価金属を添加し、多価金属樹脂分散液をを準備する。次に、多価金属樹脂分散液の有機溶媒を除去して、固形化させる。この固形物を粉砕・分級することで、微粒子化を行い芯部となる粒子を得る。次に、有機樹脂（塩構造を有さない有機樹脂）とアルカリ金属と溶媒（例えば水、アルコール）中で混合したアルカリ金属樹脂溶液を準備する。次に、このアルカリ金属樹脂溶液に、上記芯部となる粒子を添加し、分散させる。ここで、当該芯部となる粒子は、多価金属の塩により部分架橋されてなることから、水への溶解性が低く溶解しない。次に、上記芯部となる粒子が分散されたアルカリ金属樹脂溶液の液滴を吐出（噴霧）させる。この液滴は、芯部となる粒子を被覆するようにアルカリ金属樹脂溶液が存在する。この液滴を乾燥させることで、上記コア／シェル構造を有する粒子が得られる（例えば、Ｓｐｒａｙ−Ｄｒｙ方式）。
【００６７】
２）アルカリ金属の塩構造を有する第１有機樹脂と、有機アミンの塩構造を有する第３有機樹脂と、を含む形態。本形態では、吸液性が向上すると共に、帯電性の変動が抑制する。この理由は定かではないが、以下の理由によるものと推定される。
アルカリ金属の塩構造を有する第１有機樹脂は、当該アルカリ金属の塩構造を有することで、親水性が高くなり吸水性も高まる。一方で、有機アミンの塩構造を有する第３有機樹脂は、有機アミンの塩が弱塩基であることから、アルカリ金属の塩に比べ解離し難いため、粒子表面の官能基分布を均一にすることが可能となる。また、空気中の水分の影響が少なくなる。つまり、有機アミンの塩により、中和分布が均一化されることから、帯電性の変動を抑制することが可能となる。このように、有機アミンを用いることで、吸液性が向上すると共に、帯電性を改善することが可能となる。
【００６８】
本形態では、インク受容性粒子が、アルカリ金属の塩構造を有する第１有機樹脂、及び有機アミンの塩構造を有する第３有機樹脂を含んで構成させた粒子とする形態であってもよし、芯部と前記芯部を被覆する被覆部とを持つ構成（所謂、コア／シェル構造）としてもよい。
【００６９】
コア／シェル構造の場合、芯部が、アルカリ金属の塩構造を有する第１有機樹脂を含んで構成され、被覆部が、有機アミンの塩構造を有する第３有機樹脂を含んで構成されることがよい。無論、材料構成を芯部と被覆部とで逆の構成でもよいが、吸水性を担うアルカリ金属の塩構造を有する第１有機樹脂を含む領域を芯部とし、帯電性を主に担う有機アミンの塩構造を有する第３有機樹脂を含む領域を被覆部とする構成とすることで、より吸液性が向上すると共に、帯電性の変動が少なくなる。
【００７０】
ここで、芯部に含まれる第１有機樹脂における極性単量体に対するアルカリ金属の塩の比率は、モル比で５ｍｏｌ％以上９０ｍｏｌ％以下であることが望ましく、より望ましくは、２０ｍｏｌ％以上８５ｍｏｌ％以下であり、さらに望ましくは５０ｍｏｌ％以上９０ｍｏｌ％以下である。このアルカリ金属の塩の比率が上記範囲であると、より効果的に親水性が高められ吸水性が向上する。
【００７１】
また、芯部に含まれる第１有機樹脂における、全単量体成分に対する極性単量体の比率は１０ｍｏｌ％以上１００ｍｏｌ％未満であるが、望ましくは１５ｍｏｌ％以上９５ｍｏｌ％未満であり、より望ましくは５０ｍｏｌ％以上９０ｍｏｌ％未満である。この極性単量体の比率が上記範囲であると、より効果的に親水性が高められ、吸水性が向上する。
【００７２】
一方、被覆部に含まれる第３有機樹脂における、極性単量体に対する有機アミンの塩の比率は、モル比で０．１ｍｏｌ％以上４５ｍｏｌ％以下であることが望ましく、より望ましくは、１ｍｏｌ％以上４０ｍｏｌ％以下であり、さらに望ましくは１０ｍｏｌ％以上３０ｍｏｌ％以下である。この多価金属の塩の比率が上記範囲であると、より効果的に帯電性の変動を抑制することが可能となる。
【００７３】
また、被覆部に含まれる第３有機樹脂における、全単量体成分に対する極性単量体の比率は１０ｍｏｌ％以上１００ｍｏｌ％未満であるが、望ましくは１５ｍｏｌ％以上８５ｍｏｌ％未満であり、より望ましくは３０ｍｏｌ％以上８０ｍｏｌ％未満である。この極性単量体の比率が上記範囲であると、吸水性と定着性が改善される。
【００７４】
また、芯部に対する被覆部の比率が、質量比で０．５％以上２５％以下であることが望ましく、より望ましくは２％以上１０％以下であり、さらに望ましくは５％以上１０％以下である。この比率が上記範囲であることで、より吸液性が向上すると共に、帯電性の変動を抑制することができる。
【００７５】
ここで、上記コア／シェル構造を有する粒子の作製方法について説明する。例えば、まず、有機樹脂（塩構造を有さない有機樹脂）とアルカリ金属と溶媒（例えば水、アルコール）中で混合したアルカリ金属樹脂溶液を準備する。また、有機溶媒に有機樹脂（塩構造を有さない有機樹脂）を溶解（若しくは分散）させ、これに有機アミンを添加し、有機アミン樹脂溶液を準備する。そして、外管の内部に同心円状に内管が配された二重円筒式ニードルを用い、内管（内側の経路）にアルカリ金属樹脂溶液を送液し、外管（外側の経路）に有機アミン樹脂溶液を送液して、当該ニードル先端から液滴を吐出（噴霧）させる。この吐出された液滴は、内部にアルカリ金属樹脂溶液が存在し、これを被覆するよう有機アミン樹脂溶液が存在する。この液滴を乾燥させことで、上記コア／シェル構造を有する粒子が得られる。
【００７６】
また、他の手法としては、まず、有機樹脂（塩構造を有さない有機樹脂）とアルカリ金属と溶媒（例えば水、アルコール）中で混合したアルカリ金属樹脂溶液を準備する。次に、多価金属樹脂溶液の溶媒を除去して、固形化させる。この固形物を粉砕・分級することで、粒子化を行い芯部となる粒子を得る。次に、有機溶媒に有機樹脂（塩構造を有さない有機樹脂）を溶解（若しくは分散）させ、これに有機アミンを添加し、有機アミン樹脂溶液を準備する。次に、この有機アミン樹脂溶液に、上記芯部となる粒子を添加し、分散させる。ここで、当該芯部となる粒子は、アルカリ金属の塩構造を有する有機樹脂で構成されていることから、有機溶媒への溶解性が低く、溶解しない。次に、上記芯部となる粒子が分散された有機アミン樹脂溶液の液滴を吐出（噴霧）させる。この液滴は、芯部となる粒子を被覆するように有機アミン樹脂溶液が存在する。この液滴を乾燥させることで、上記コア／シェル構造を有する粒子が得られる（例えば、Ｓｐｒａｙ−Ｄｒｙ方式）。
【００７７】
次に第２実施形態に係るインク受容性粒子について説明する。
第２実施形態に係るインク受容性粒子は、極性基を有し、全単量体成分に対する極性単量体の比率が１０ｍｏｌ％以上１００ｍｏｌ％未満の第４有機樹脂を含み、当該第４有機樹脂における少なくとも前記極性基の一部が、アルカリ金属の塩構造と、多価金属の塩構造又は有機アミンの塩構造と、を有し、インクを受容することを特徴とする。本形態は、同一分子内に、上記塩構造が混在している形態である。
【００７８】
本実施形態に係るインク受容性粒子は、上記構成とすることで、種々のインクを受容可能であるとともに、吸液性を向上させたインク受容性粒子となる。
【００７９】
特に、本実施形態に係るインク受容性粒子は、以下の形態が挙げられる。
１）第４有機樹脂における少なくとも極性基の一部が、アルカリ金属の塩構造と、多価金属の塩構造と、を有する形態。本形態では、吸液性が向上すると共に、定着性が向上する。この理由は定かではないが、以下の理由によるものと推定される。
有機樹脂がアルカリ金属の塩構造を有することで、親水性が高くなり吸水性も高まる。一方で、有機樹脂に多価金属の塩構造を有することで、多価金属の塩が有機樹脂の絡み合いを抑制し吸水性をより向上させると共に、当該多価金属の塩による部分架橋（イオン架橋）が生じ、また定着時にも樹脂間のイオン架橋が進むことから定着性が向上される。このため、吸液性が向上すると共に、定着性が向上すると考えられる。
【００８０】
ここで、本形態では、第４有機樹脂における極性単量体に対するアルカリ金属の塩の比率は、モル比で５ｍｏｌ％以上９０ｍｏｌ％以下であることが望ましく、より望ましくは、２０ｍｏｌ％以上８５ｍｏｌ％以下であり、さらに望ましくは５０ｍｏｌ％以上９０ｍｏｌ％以下である。このアルカリ金属の塩の比率が上記範囲であると、より効果的に親水性が高められ吸水性が向上する。
【００８１】
また、第４有機樹脂における極性単量体に対する多価金属の塩の比率は、モル比で０．１ｍｏｌ％以上２０ｍｏｌ％以下であることが望ましく、より望ましくは、０．１ｍｏｌ％以上５ｍｏｌ％以下であり、さらに望ましくは０．２５ｍｏｌ％以上２．５ｍｏｌ％以下である。この多価金属の塩の比率が上記範囲であると、より効果的に定着性が向上される。
【００８２】
また、第４有機樹脂における、全単量体成分に対する極性単量体の比率は１０ｍｏｌ％以上１００ｍｏｌ％未満であるが、望ましくは１５ｍｏｌ％以上９５ｍｏｌ％未満であり、より望ましくは３０ｍｏｌ％以上９０ｍｏｌ％未満である。この極性単量体の比率が上記範囲であると、吸水性と定着性が向上する。
【００８３】
２）第４有機樹脂における少なくとも前記極性基の一部が、アルカリ金属の塩構造と、有機アミンの塩構造と、を有する形態。本形態では、吸液性が向上すると共に、帯電性の変動が抑制する。この理由は定かではないが、以下の理由によるものと推定される。
有機樹脂がアルカリ金属の塩構造を有することで、親水性が高くなり吸水性も高まる。一方で、有機樹脂が有機アミンの塩構造を有することで、有機アミンの塩が弱塩基であることから、アルカリ金属の塩に比べ解離し難いため、官能基量の存在確率を均一にすることが可能となり、空気中の水分の影響が少なくなる。つまり、有機アミンの塩により中和度が上がり、中和分布が均一化されることから、帯電性の変動を抑制することが可能となる。      
【００８４】
ここで、本形態では、第４有機樹脂における極性単量体に対するアルカリ金属の塩の比率は、モル比で５ｍｏｌ％以上９０ｍｏｌ％以下であることが望ましく、より望ましくは、２０ｍｏｌ％以上８５ｍｏｌ％以下であり、さらに望ましくは５０ｍｏｌ％以上９０ｍｏｌ％以下である。このアルカリ金属の塩の比率が上記範囲であると、より効果的に親水性が高められ吸水性が向上する。
【００８５】
また、第４有機樹脂における極性単量体に対する有機アミンの塩の比率は、モル比で０．１ｍｏｌ％以上４５ｍｏｌ％以下であることが望ましく、より望ましくは、１ｍｏｌ％以上４０ｍｏｌ％以下であり、さらに望ましくは１０ｍｏｌ％以上３０ｍｏｌ％以下である。この多価金属の塩の比率が上記範囲であると、より効果的に帯電性の変動を抑制することが可能となる。
【００８６】
また、第４有機樹脂における、全単量体成分に対する極性単量体の比率は１０ｍｏｌ％以上１００ｍｏｌ％未満であるが、望ましくは１５ｍｏｌ％以上９５ｍｏｌ％未満であり、より望ましくは３０ｍｏｌ％以上９０ｍｏｌ％未満である。この極性単量体の比率が上記範囲であると、より効果的に親水性が高められ、吸水性が向上する。
【００８７】
なお、上記いずれの形態でも、各塩構造の極性単量体に対する比率は、次のようにして求める。まず、極性基の未中和部分に関しては、粒子を水又は有機溶剤に溶解又は分散させ、アルカリを用いて中和滴定することで、極性官能基濃度を定量することが可能となる。極性基全量に関しては、未中和部分の極性基定量を行った溶液又は分散液を用い、酸性液体を用いて逆滴定することで、定量することが可能である。多価金属濃度に関しては、ICP分析法を用いて塩濃度を分析することが出来る。更に、有機アミン濃度に関しては、ＮＭＲ又は質量分析法を用いて分析することが可能である。
【００８８】
次に、第１及び第２実施形態に係るインク受容性粒子の粒子形態について説明する。
本実施形態に係るインク受容性粒子は、上記有機樹脂を含んで構成される粒子（以下、「吸液粒子」と称する場合がある）の単独粒子（以下、「一次粒子」と称する場合がある）で構成してもよいし、少なくとも吸液粒子が集合した複合体粒子であってもよい。この吸液粒子の単独粒子、又は少なくとも吸液粒子が集合した複合体粒子を「母粒子」と称することがある。
【００８９】
ここで、インク受容性粒子が吸液粒子の単独粒子で構成された形態の場合、インク受容性粒子がインクを受容する際、インクがインク受容性粒子に付着すると、少なくともインクの液体成分が吸液粒子によって吸液される。
【００９０】
このようにして、インク受容性粒子はインクを受容する。そして、インクを受容したインク受容性粒子を記録媒体に転写することで、記録が行われる。
【００９１】
他方、インク受容性粒子が少なくとも吸液粒子が集合した複合体粒子で構成された形態の場合、インク受容性粒子がインクを受容する際、まず、インクがインク受容性粒子に付着すると、少なくともインクの液体成分が、複合体粒子を構成する粒子（少なくとも吸液粒子）間の空隙（以下、粒子間空隙を「トラップ構造」と称する場合がある）により捕獲（トラップ）される。このとき、インクの成分のうち記録材は、インク受容性粒子表面に付着又はトラップ構造により捕獲（トラップ）される。そして、この空隙に存在するインクが粒子によって吸液される。このようにして、インク受容性粒子はインクを受容する。そして、インクを受容したインク受容性粒子を記録媒体に転写することで、記録が行われる。
【００９２】
このトラップ構造によるインク成分（液体成分、記録材）の捕獲（トラップ）は、粒子間の空隙（物理的な粒子壁構造）による物理的及び/又は化学的な捕獲である。
【００９３】
そして、少なくとも吸液粒子が集合した複合体粒子で構成された形態を適用することで、当該複合体粒子を構成する粒子間の空隙（物理的な粒子壁構造）による捕獲（トラップ）に加え、吸液粒子によってインク液体成分が吸液・保持される。
【００９４】
また、インク受容性粒子の転写後、インク受容性粒子を構成する吸液粒子の成分は、インクに含まれる記録材の結着樹脂や被覆樹脂としても機能する。特に、インク受容性粒子を構成する吸液粒子の成分として、透明樹脂を適用することが望ましい。
【００９５】
なお、記録材として例えば顔料等の不溶成分、分散粒子状物等を用いたインク（例えば顔料インク）の定着性（耐擦性）を改善するためにはインクに多量の樹脂添加が必要だが、インク（その処理液含む）中に多量のポリマーを添加すると、インク吐出手段のノズル目詰り等の信頼性が悪化してしまう。これに対し、本発明の実施の形態では、インク受容性粒子を構成する有機樹脂成分が当該樹脂の機能を果たすことも可能である。
【００９６】
ここで、「前記複合体粒子を構成する粒子間の空隙」、即ち「トラップ構造」は、少なくとも液体を捕獲し得る物理的な粒子壁構造である。そして、この空隙の大きさは、最大口径で、例えば０．１μｍ以上５μｍ以下、望ましくは０．３μｍ以上１μｍ以下の範囲が挙げられる。特に、空隙の大きさは、記録材、特に例えば体積平均粒径１００ｎｍの顔料をトラップし得る大きさであることがよい。なお、最大開口径が５０ｎｍ未満の微細孔が存在してもよい。また、空隙や毛細管は粒子内部で通じていることがよい。
【００９７】
この空隙の大きさは、次のようにして求める。粒子表面の走査型電子顕微鏡（ＳＥＭ）画像を画像解析装置に読み取り、２値化処理により空隙を検出し、空隙の大きさ、及び、分布を解析することで求められる。
【００９８】
このように、トラップ構造は、インクの成分のうち液体成分だけでなく、記録材もトラップすることがよい。インク液体成分と共に記録材、特に顔料をトラップ構造に捕獲（トラップ）させると、インク受容性粒子内部に記録材が偏在することなく保持・固定される。なお、インクの液体成分は、主にインク溶媒や分散媒（ビヒクル液体）である。
【００９９】
以下、本実施形態に係るインク受容性粒子の粒子形態についてさらに詳細に説明する。上述のように、本実施形態に係るインク受容性粒子は、母粒子が吸液粒子単独の粒子で構成された形態であってもよく、少なくとも吸液粒子が集合した複合体粒子で構成された形態あってもよい。
【０１００】
また、吸液粒子には、上記有機樹脂の他、その他成分（例えば、無機材料等）を含んでもよい。一方、吸液粒子以外で複合体粒子を構成する粒子としては、
【０１０１】
また、母粒子には、吸液粒子又は複合体粒子の表面に、例えば、無機粒子等を付着してもよい。
【０１０２】
本実施形態に係るインク受容性粒子の具体的な構成としては、例えば、図１に示すように、吸液粒子２０１の単独粒子からなる母粒子２０２と、母粒子２０２（吸液粒子２０１）の表面に付着した無機粒子２０４と、を有するインク受容性粒子２００の形態が挙げられる。また、図２に示すように、吸液粒子２０１と、無機粒子２０３とが複合化された複合体粒子からなる母粒子２０２と、母粒子２０２（複合体粒子）の表面に付着された無機粒子２０４と、を有するインク受容性粒子２１０の形態も挙げられる。なお、この複合体粒子は各粒子間の空隙により空隙構造が形成される。
【０１０３】
ここで、インク受容性粒子全体の球換算平均粒径としては、例えば０．５μｍ以上５０μｍ以下の範囲が挙げられる。
ここで、球換算平均粒径は次のようにして求められる。粒子サイズによって最適方法は異なるが、例えば粒子を液体中に分散し光散乱原理で粒径を求める、粒子の投影像を画像処理で求める等多種の方法が利用できる。汎用的に使用できる方法としては、マイクロトラックＵＰＡ法やコールターカウンター法が挙げられる。
【０１０４】
母粒子を複合体粒子で構成する場合、吸液粒子と他の粒子との質量比率（吸液粒子：他の粒子）は、例えば、他の粒子が無機粒子の場合、５：１以上１：１０以下の範囲が挙げられる。
【０１０５】
また、母粒子の粒径は、球換算平均粒径が例えば、０．１μｍ以上５０μｍ以下、望ましくは０．５μｍ以上２５μｍ以下、より望ましくは１μｍ以上１０μｍ以下の範囲が挙げられる。球換算平均粒径が上記範囲であると、高画質が達成される。即ち、球換算平均粒径が大きい場合、画像面上で粒子の存在する部分と、存在しない部分で高さ方向の段差が生じるため、画像の平滑性が劣ることがある。一方、球換算平均粒径が小さい場合には、粉体のハンドリング性が低下し、転写体上の所望の位置に粉体を供給することが出来なくなる傾向にある。従って、画像上において吸液粒子が存在しない箇所が生じ、高速記録、高画質が達成されなくなることがある。なお、インク受容性粒子を一次粒子で構成する場合、上記球換算平均粒径での範囲を適用することがよい。
【０１０６】
また、母粒子を複合体粒子で構成する場合、そのＢＥＴ比表面積（Ｎ２）が例えば１ｍ２／ｇ以上７５０ｍ２／ｇ以下の範囲が挙げられる。
【０１０７】
そして、母粒子を複合体粒子で構成する場合、複合体粒子は、例えば、粒子が半焼結状態で造粒されることで得られる。半焼結状態とは、粒子形状がある程度の残っており、当該粒子間で空隙を保持している状態を示す。なお、複合体粒子は、トラップ構造にインク液体成分がトラップされたとき、粒子の少なくとも一部が解離する、即ち複合体粒子が解体され、これを構成する粒子がばらけてもよい。
【０１０８】
なお、吸液粒子の粒径は、その一次粒子を母粒子とする場合、球換算平均粒径が例えば、０．１μｍ以上５０μｍ以下、望ましくは０．５μｍ以上２５μｍ以下、より望ましくは１μｍ以上１０μｍ以下の範囲が挙げられる。一方、複合体粒子を構成する場合、球換算平均粒径で例えば、１０ｎｍ以上３０μｍ以下、望ましくは５０ｎｍ以上１０μｍ以下、より望ましくは０．１μｍ以上５μｍ以下の範囲が挙げられる。
【０１０９】
また、吸液粒子のインク受容性粒子全体に対する比率は、例えば質量比で７５％以上、望ましくは８５％以上、より望ましくは９０％以上９９％以下の範囲が挙げられる。
【０１１０】
以下、各材料について詳細に説明する。
まず、有機樹脂（第１乃至第４有機樹脂：以下、親水性有機樹脂と称する場合がある）について説明する。親水性有機樹脂は、極性基を有し、全単量体成分に対する極性単量体の比率が１０ｍｏｌ％以上１００ｍｏｌ％以下の有機樹脂であり、そして極性基の少なくとも１部が塩構造を有している。この塩構造は、上記第１乃至第４有機樹脂に応じた塩構造を有する。なお、極性基は極性単量体に含まれている。
【０１１１】
ここで、アルカリ金属の塩構造を付与する当該アルカリ金属としては、例えば、塩化リチウム、塩化ナトリウム、塩化カリウム、臭化ナトリウム、臭化カリウム、ヨウ化ナトリウム、ヨウ化カリウム、硫酸ナトリウム、硝酸カリウム、酢酸ナトリウム、蓚酸カリウム、クエン酸ナトリウム、安息香酸カリウム等のアルカリ金属類、及びその塩が挙げられる。
【０１１２】
多価金属の塩構造を付与する多価金属としては、例えば、塩化アルミニウム、臭化アルミニウム、硫酸アルミニウム、硝酸アルミニウム、硫酸ナトリウムアルミニウム、硫酸カリウムアルミニウム、酢酸アルミニウム、塩化バリウム、臭化バリウム、ヨウ化バリウム、酸化バリウム、硝酸バリウム、チオシアン酸バリウム、塩化カルシウム、臭化カルシウム、ヨウ化カルシウム、亜硝酸カルシウム、硝酸カルシウム、リン酸二水素カルシウム、チオシアン酸カルシウム、安息香酸カルシウム、酢酸カルシウム、サリチル酸カルシウム、酒石酸カルシウム、乳酸カルシウム、フマル酸カルシウム、クエン酸カルシウム、塩化銅、臭化銅、硫酸銅、硝酸銅、酢酸銅、塩化鉄、臭化鉄、ヨウ化鉄、硫酸鉄、硝酸鉄、蓚酸鉄、乳酸鉄、フマル酸鉄、クエン酸鉄、塩化マグネシウム、臭化マグネシウム、ヨウ化マグネシウム、硫酸マグネシウム、硝酸マグネシウム、酢酸マグネシウム、乳酸マグネシウム、塩化マンガン、硫酸マンガン、硝酸マンガン、リン酸二水素マンガン、酢酸マンガン、サリチル酸マンガン、安息香酸マンガン、乳酸マンガン、塩化ニッケル、臭化ニッケル、硫酸ニッケル、硝酸ニッケル、酢酸ニッケル、硫酸スズ、塩化チタン、塩化亜鉛、臭化亜鉛、硫酸亜鉛、硝酸亜鉛、チオシアン酸亜鉛、酢酸亜鉛等の多価金属類、及びその塩が挙げられる
【０１１３】
有機アミンの塩構造を付与する有機アミンとしては、例えば、有機アミンとしては、例えば、１級アミン、２級アミン、３級アミン、４級アミン及びそれらの塩などが挙げられる。
具体例としては、例えば、アルキルアミン、アルキルアンモニウム、アルカノールアミン、アルカノールアンモニウム、アリールアミン、ピリジウム、イミダゾリウム、ポリアミン、及び、それらの誘導体、又は、塩等が挙げられる。
また、例えば、アミルアミン、ブチルアミン、プロパノールアミン、プロピルアミン、エタノールアミン、エチルエタノールアミン、２−エチルヘキシルアミン、エチルメチルアミン、エチルベンジルアミン、エチレンジアミン、オクチルアミン、オレイルアミン、シクロオクチルアミン、シクロブチルアミン、シクロプロピルアミン、シクロヘキシルアミン、ジイソプロパノールアミン、ジエタノールアミン、ジエチルアミン、ジ（２−エチルヘキシル）アミン、ジエチレントリアミン、ジフェニルアミン、ジブチルアミン、ジプロピルアミン、ジヘキシルアミン、ジペンチルアミン、３−（ジメチルアミノ）プロピルアミン、ジメチルエチルアミン、ジメチルエチレンジアミン、ジメチルオクチルアミン、１，３−ジメチルブチルアミン、ジメチル−１，３−プロパンジアミン、ジメチルヘキシルアミン、アミノ−ブタノール、アミノ−プロパノール、アミノ−プロパンジオール、Ｎ−アセチルアミノエタノール、２−（２−アミノエチルアミノ）−エタノール、２−アミノ−２−エチル−１，３−プロパンジオール、２−（２−アミノエトキシ）エタノール、２−（３，４−ジメトキシフェニル）エチルアミン、セチルアミン、トリイソプロパノールアミン、トリイソペンチルアミン、トリエタノールアミン、トリオクチルアミン、トリチルアミン、ビス（２−アミノエチル）１，３−プロパンジアミン、ビス（３−アミノプロピル）エチレンジアミン、ビス（３−アミノプロピル）１，３−プロパンジアミン、ビス（３−アミノプロピル）メチルアミン、ビス（２−エチルヘキシル）アミン、ビス（トリメチルシリル）アミン、ブチルアミン、ブチルイソプロピルアミン、プロパンジアミン、プロピルジアミン、ヘキシルアミン、ペンチルアミン、２−メチル−シクロヘキシルアミン、メチル−プロピルアミン、メチルベンジルアミン、モノエタノールアミン、ラウリルアミン、ノニルアミン、トリメチルアミン、トリエチルアミン、ジメチルプロピルアミン、プロピレンジアミン、ヘキサメチレシジアミン、テトラエチレンペンタミン、ジエチルエタノールアミン、テトラメチルアンモニウムクロライド、テトラエチルアンモニウムブロマイド、ジヒドロキシエチルステアリルアミン、２−ヘプタデセニル−ヒドロキシエチルイミダゾリン、塩化ラウリルジメチルベンジルアンモニウム、塩化ステアラミドメチルビリジウム、塩化アルキルトリメチルアンモニウム、塩化ジステアリルジメチルアンモニウム、塩化ステアリルジメチルベンジルアンモニウム、塩化ステアリルトリメチルアンモニウム、塩化セチルトリメチルアンモニウム  、塩化セチルピリジニウム  、塩化ベンザルコニウム、塩化ベンゼトニウム、塩化ラウリルトリメチルアンモニウム  、塩酸アルキルジアミノエチルグリシンなどが挙げられる。更には、ジアリルジメチルアンモニウムクロライド重合体、ジアリルアミン重合体、モノアリルアミン重合体等も挙げられる。
【０１１４】
有機アミンとして好ましくは、長鎖アルキルアンモニウム塩、長鎖アルキルピリジニウム塩、ピリジニウム、アルキルアミン化合物、アルカノールアミンが挙げられる。具体的には、例えば、トリエタノールアミン、トリイソプロパノールアミン、２−アミノ−２−エチル−１，３−プロパンジオール、エタノールアミン、プロパンジアミン、プロピルアミン、塩化ラウリルジメチルベンジルアンモニウム、塩化ステアラミドメチルビリジウム、塩化アルキルトリメチルアンモニウム、塩化ジステアリルジメチルアンモニウム、塩化ステアリルジメチルベンジルアンモニウム、塩化ステアリルトリメチルアンモニウム、塩化セチルトリメチルアンモニウム  、塩化セチルピリジニウム  、塩化ベンザルコニウム、塩化ベンゼトニウム、塩化ラウリルトリメチルアンモニウムなどが挙げられる。
【０１１５】
一方、極性基を含む極性単量体とは、例えば、極性基として、エチレンオキサイド基、カルボン酸、スルホン酸、置換若しくは未置換のアミノ基、又は水酸基を含む単量体である。例えば、正帯電性付与の場合、例えば（置換）アミノ基、（置換）ピリジン基を含む単量体であることが望ましい。負帯電付与の場合、カルボン酸、スルホン酸等を含む有機酸の単量体であることが望ましい。特にカルボン酸は、未中和の場合（塩構造を持たない場合）、空気中の湿度では解離し難く、インク（弱アルカリ性の液体）で解離することから、保存安定性に有利である。また、カルボン酸は、インク中のイオンで架橋（擬似架橋）し、系全体（インク＋インク受容性粒子）が固定化されて易くなり、定着性に有利である。
【０１１６】
なお、極性単量体の比率は、次のようにして求める。まず質量分析、ＮＭＲ（核磁気共鳴），ＩＲ（赤外吸収スペクトル）などの分析手法から有機成分の構成を特定する。その後、ＪＩＳ  Ｋ００７０又はＪＩＳ  Ｋ２５０１に準拠して、有機成分の酸価、塩基価を測定する。有機成分の構成、及び、酸価／塩基価から極性単量体の比率を計算で求めることができる。以下同様である。
【０１１７】
親水性有機樹脂は、吸液したインク液体成分（例えば水、水性溶媒）が樹脂（ポリマー）の可塑剤として作用するため、軟化して定着性に寄与することが可能である
【０１１８】
親水性有機樹脂は、弱吸液性樹脂であることが好適である。この弱吸液性樹脂とは、例えば液体として水を吸収する場合、樹脂質量に対して数％（≒５％）から数百％（≒５００％）、望ましくは５％以上１００％以下程度の吸液が可能な親液性樹脂を意味する。
親水性有機樹脂（弱吸液樹脂）の吸液性が５％を下回る場合は、インク受容性粒子のインク保持能が低下し、５００％を超える場合は、インク受容性粒子が吸湿が活発になり、環境依存性が大きくなる場合がある。
【０１１９】
親水性有機樹脂は、例えば、親水性単量体の単独重合体、或いは親水性単量体と疎水性単量体との両単量体から構成された共重合体で構成することができるが、弱吸水性樹脂とするためには当該共重合体が望ましい。なお、単量体だけでなく、ポリマー／オリゴマー構造などのユニットをスタートに他のユニットを共重合させるグラフト共重合体やブロック共重合体でもよい。
【０１２０】
ここで、親水性単量体としては、−ＯＨ、−ＥＯユニット（エチレンオキサイド基）、−ＣＯＯＭ（Ｍは例えば水素、Ｎａ、Ｌｉ、Ｋ等のアルカリ金属、アンモニア、有機アミン類等である。）、−ＳＯ3Ｍ（Ｍは例えば水素、Ｎａ、Ｌｉ、Ｋ等のアルカリ金属、アンモニア、有機アミン類等）、−ＮＲ3（Ｒは例えば、Ｈ、アルキル、フェニル等である。）、−ＮＲ4Ｘ（Ｒは例えば、Ｈ、アルキル、フェニル等であり、Ｘは例えば、ハロゲン、硫酸根、カルボン酸等の酸アニオン類、ＢＦ4、等々である。）等を含む単量体が挙げられる。具体的には、例えば、２−ヒドロキシエチルメタクリレート、２−ヒドロキシエチルアクリレート、アクリルアミド、アクリル酸、メタクリル酸、不飽和カルボン酸、クロトン酸、マレイン酸等が挙げられる。また、親水性ユニットもしくは単量体としては、セルロース、エチルセルロース、カルボキシメチルセルロース等のセルロース誘導体、でんぷん誘導体、単糖類・多糖類誘導体、ビニルスルホン酸、スチレンスルホン酸、アクリル酸、メタクリル酸、（無水）マレイン酸、等の重合性カルボン酸類やこれらの（部分）中和塩類、ビニルアルコール類、ビニルピロリドン、ビニルピリジンやアミノ（メタ）アクリレート及びジメチルアミノ（メタ）アクリレートの如き誘導体、更にはこれらのオニウム塩類、アクリルアミドやイソプロピルアクリルアミド等のアミド類、ポリエチレンオキサイド鎖含有ビニル化合物類、水酸基含有ビニル化合物類、多官能カルボン酸と多価アルコールから構成されるポリエステル類、特にトリメリット酸の如き３官能以上の酸を構成成分として含有し末端カルボン酸や水酸基を多く含む分岐ポリエステル、ポリエチレングリコール構造を含むポリエステル、等も挙げられる。
【０１２１】
疎水性単量体としては、疎水性基を有する単量体が挙げられ、具体的には、例えばオレフィン（エチレン、ブタジエン等）、スチレン、α−メチルスチレン、α−エチルスチレン、メタクリル酸メチル、メタクリル酸エチル、メタクリル酸ブチル、アクリロニトリル、酢酸ビニル、アクリル酸メチル、アクリル酸エチル、アクリル酸ブチル、メタクリル酸ラウリル等が挙げられる。疎水性ユニットもしくは単量体としてはスチレン、α−メチルスチレン、ビニルトルエン等のスチレン誘導体、ビニルシクロヘキサン、ビニルナフタレン、ビニルナフタレン誘導体、アクリル酸アルキルエステル、アクリル酸フェニルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル、ポリエチレン、エチレン／酢酸ビニルやポリプロピレン等のポリオレフィン類等、及びこれらの誘導体も挙げられる。
【０１２２】
この親水性単量体と疎水性単量体との共重合体である吸液性樹脂として、具体的には、例えば、（メタ）アクリル酸エステル類、スチレン／（メタ）アクリル酸／（無水）マレイン酸類共重合体、エチレン／プロピレン等のオレフィン系ポリマー（又はこの変性体、又は共重合によるカルボン酸ユニット導入物）、トリメリット酸等で酸価を向上した分岐ポリエステル、ポリアミド等が好適に挙げられる。
【０１２３】
親水性有機樹脂には、置換或いは未置換アミノ基や、置換或いは未置換ピリジン基を含むことも望ましい。当該基は、殺菌効果や、アニオン基を有する記録材（例えば顔料や染料）との相互作用を及ぼす。
【０１２４】
ここで、親水性有機樹脂において、親水性ユニット（親水性単量体）と疎水性ユニット（親水性単量体）とのモル比（親水性単量体：疎水性単量体）は、例えば５：９５乃至７０：３０が挙げられる。
【０１２５】
親水性有機樹脂は、インクから供給されるイオンによりイオン架橋してもよい。具体的には、親水性有機樹脂中が（メタ）アクリル酸やマレイン酸等のカルボン酸を含む共重合体やカルボン酸を有する（分岐）ポリエステル等、樹脂中にカルボン酸を含むユニットを存在させることができる。樹脂中のカルボン酸と水性インク等の液体から供給されるアルカリ金属カチオン、アルカリ土類金属カチオン、有機アミン・オニウムカチオン等とでイオン架橋や酸・塩基相互作用等が生じる。
【０１２６】
親水性有機樹脂は、直鎖構造でもよいが、分嵯構造がよい。また、有機樹脂は、非架橋もしくは低架橋であることが望ましい。また、有機樹脂は直鎖構造のランダム共重合体やブロック共重合体でもよいが、分岐構造の重合体（分岐構造のランダム共重合体、ブロック共重合体、グラフト共重合体を含む）が更に好適に使用できる。例えば、重縮合で合成されるポリエステルの場合、分岐構造で末端基を増加させることができる。この分岐構造は、ジビニルベンゼン、ジ（メタ）アクリレート類等のいわゆる架橋剤を合成時に添加したり（例えば１％未満の添加）、架橋剤と共に開始剤を多量添加することで合成することが一般的な手法の一つである。
【０１２７】
親水性有機樹脂には、更には低分子の４級アンモニウム塩類や有機ホウ酸塩類、サリチル酸誘導体の造塩化合物類等、電子写真トナー用帯電制御剤を有機樹脂に添加してもよい。
【０１２８】
親水性有機樹脂は、非結晶樹脂であることがよく、そのガラス転移温度（Ｔｇ）は、例えば４０℃以上９０℃以下が挙げられる。ガラス転移温度（及び融点）は、ＡＳＴＭＤ３４１８−８に準拠して測定された主体極大ピークより求めた。主体極大ピークの測定には、パーキンエルマー社製のＤＳＣ−７を用いることができる。この装置の検出部の温度補正はインジウムと亜鉛との融点を用い、熱量の補正にはインジウムの融解熱を用いる。サンプルは、アルミニウム製パンを用い、対照用に空パンをセットし、昇温速度１０℃／ｍｉｎで測定を行った。
【０１２９】
親水性有機樹脂の重量平均分子量は、例えば３０００以上３０万以下が挙げられる。重量平均分子量は、以下の条件で行ったものである。例えば、ＧＰＣは「ＨＬＣ−８１２０ＧＰＣ、ＳＣ−８０２０（東ソー（株）社製）装置」を用い、カラムは「ＴＳＫｇｅｌ、ＳｕｐｅｒＨＭ−Ｈ（東ソー（株）社製６．０ｍｍＩＤ×１５ｃｍ）」を２本用い、溶離液としてＴＨＦ（テトラヒドロフラン）を用いた。実験条件としては、試料濃度０．５％、流速０．６ｍｌ／ｍｉｎ．、サンプル注入量１０μｌ、測定温度４０℃、ＩＲ検出器を用いて実験を行った。また、検量線は東ソー社製「ｐｏｌｙｓｔｙｌｅｎｅ標準試料ＴＳＫ  ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作製した。
【０１３０】
親水性有機樹脂の酸価は、例えばカルボン酸基（−ＣＯＯＨ）換算で５０ｍｇＫＯＨ/ｇ以上１０００ｍｇＫＯＨ/ｇ以下が挙げられる。このカルボン酸基（−ＣＯＯＨ）換算での酸価の測定は次のように行った。
【０１３１】
酸価は、ＪＩＳ  Ｋ００７０に従って行い、中和滴定法を用いた測定で行った。即ち、適当量の試料を分取し、溶剤（ジエチルエーテル／エタノール混合液）１００ｍｌ、及び、指示薬（フェノールフタレイン溶液）数滴を加え、水浴上で試料が溶けるまで充分に振り混ぜる。これに、０．１ｍｏｌ／ｌ水酸化カリウムエタノール溶液で滴定し、指示薬の紅色が３０秒間続いた時を終点とした。酸価をＡ、試料量をＳ（ｇ）、滴定に用いた０．１ｍｏｌ／ｌ水酸化カリウムエタノール溶液をＢ（ｍｌ）、ｆを０．１ｍｏｌ／ｌ水酸化カリウムエタノール溶液のファクターとした時、Ａ＝（Ｂ×ｆ×５．６１１）／Ｓとして算出した。
【０１３２】
以上説明した親水性有機樹脂は、いずれの形態であっても極性単量体の比率を上記範囲に制御して使用される。そして、インク受容性粒子（吸液粒子）には、有機樹脂として芯酢性樹脂以外にも疎水性有機樹脂を含んで構成してもよいが、含まれる有機樹脂のうち、親水性樹脂（塩構造を有するもの、有さないもの含む）の比率は、インク受容性粒子全体に対して質量比で８０％以上１００％以下であることが望ましい。この比率が上記範囲であると、インク受容性粒子の親水性が高まり、吸水性も高まる。
【０１３３】
次に、無機粒子（吸液粒子と共に複合体粒子を構成する無機粒子、及び疎水性有機粒子と共に母粒子に付着させる無機粒子）について説明する。無機粒子としては、非多孔質粒子、多孔質粒子のいずれも使用することができる。無機粒子としては、無色、淡色或いは白色の粒子（例えば、コロイダル・シリカ、アルミナ、炭酸カルシウム、酸化亜鉛、酸化チタン、酸化スズ等）が挙げられる。これら無機粒子は、表面処理（部分疎水化処理、特定官能基導入処理等）を施されてもよい。例えば、シリカの場合には、シリカの水酸基をトリメチルクロロシラン、ｔ−ブチルジメチルクロロシランなどのシリル化剤で処理してアルキル基を導入する。シリル化剤によって脱塩酸が生じ、反応が進む。この際、アミンを添加すると塩酸を塩酸塩にして反応を促進することもできる。疎水性基としてアルキル基やフェニル基を有するシランカップリング剤やチタネート系、ジルコネート系等のカップリング剤の処理量や処理条件を制御することでコントロールできる。また、脂肪族アルコール類や高級脂肪酸及び同誘導体類での表面処理も可能である。また、（置換）アミノ基や四級アンモニウム塩構造を有するシランカップリング剤等のカチオン性官能基を有するカップリング剤類、フルオロシランの様なフッ素系官能基を有するカップリング剤、その他カルボン酸等のアニオン性官能基を有するカップリング剤類での表面処理も可能である。なお、これらの無機粒子は、吸液粒子内部に含まれる、所謂内添されていてもよい。
【０１３４】
また、複合体粒子を構成する無機粒子の粒径は、球換算平均粒径で例えば、１０ｎｍ以上３０μｍ以下、望ましくは５０ｎｍ以上１０μｍ以下、より望ましくは０．１μｍ以上５μｍ以下の範囲が挙げられる。一方、母粒子に付着させる無機粒子の粒径は、球換算平均粒径で例えば、１０ｎｍ以上１μｍ以下、望ましくは１０ｎｍ以上０．１μｍ以下、より望ましくは１０ｎｍ以上０．０５μｍ以下の範囲が挙げられる。
【０１３５】
以下、その他の構成材料について説明する。
【０１３６】
以上説明した本実施形態に係るインク受容性粒子は、単独で用いることもできるが、キャリアと組み合わせて用いてもよい。なお、キャリアとしては、例えば、電子写真用トナーの現像剤に用いられるキャリアを適用され得る。
【０１３７】
（記録用の材料）
本実施形態記録用の材料は、少なくとも記録材を含むインクと、上記本実施形態に係るインク受容性粒子と、を備える。記録用の材料は、インク受容性粒子にインクを受容させた後、当該インク受容性粒子を記録媒体に転写することで記録を行うことが可能である。
【０１３８】
以下、インクについて詳細に説明する。インクは水性インク、油性インク共に使用することができるが、環境性の点で水性インクが使用される。水性インク（以下、単にインクと称する）は、記録材に加え、インク溶媒（例えば、水、水溶性有機溶媒）を含んでいる。また、必要に応じて、その他、添加剤を含んでいてもよい。
【０１３９】
まず、記録材について説明する。記録材としては、主に色材が挙げられる。色材としては、染料、顔料のいずれも用いることができるが、顔料であることがよい。顔料としては有機顔料、無機顔料のいずれも使用でき、黒色顔料ではファーネスブラック、ランプブラック、アセチレンブラック、チャンネルブラック等のカーボンブラック顔料等が挙げられる。黒色とシアン、マゼンタ、イエローの３原色顔料のほか、赤、緑、青、茶、白等の特定色顔料や、金、銀色等の金属光沢顔料、無色又は淡色の体質顔料、プラスチックピグメント等を使用してもよい。また、本実施形態ために、新規に合成した顔料でも構わない。
【０１４０】
また、シリカ、アルミナ、又は、ポリマービード等をコアとして、その表面に染料又は顔料を固着させた粒子、染料の不溶レーキ化物、着色エマルション、着色ラテックス等を顔料として使用することも可能である。
【０１４１】
黒色顔料の具体例としては、Ｒａｖｅｎ７０００，Ｒａｖｅｎ５７５０，Ｒａｖｅｎ５２５０，Ｒａｖｅｎ５０００  ＵＬＴＲＡＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡＩＩ，Ｒａｖｅｎ１１７０，Ｒａｖｅｎ１２５５，Ｒａｖｅｎ１０８０，Ｒａｖｅｎ１０６０（以上コロンビアン・カーボン社製）、Ｒｅｇａｌ４００Ｒ，Ｒｅｇａｌ３３０Ｒ，Ｒｅｇａｌ６６０Ｒ，Ｍｏｇｕｌ  Ｌ，Ｂｌａｃｋ  Ｐｅａｒｌｓ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上デグッサ社製）、Ｎｏ．２５，Ｎｏ．３３，Ｎｏ．４０，Ｎｏ．４７，Ｎｏ．５２，Ｎｏ．９００，Ｎｏ．２３００，ＭＣＦ−８８，ＭＡ６００，ＭＡ７，ＭＡ８，ＭＡ１００（以上三菱化学社製）等を挙げることができるが、これらに限定されるものではない。
【０１４２】
シアン色顔料の具体例としては、Ｃ．Ｉ．Ｐｉｇｍｅｎｔ  Ｂｌｕｅ−１，−２，−３，−１５，−１５：１，−１５：２，−１５：３，−１５：４，−１６，−２２，−６０等が挙げられるが、これらに限定されるものではない。
【０１４３】
マゼンタ色顔料の具体例としては、Ｃ．Ｉ．Ｐｉｇｍｅｎｔ  Ｒｅｄ−５，−７，−１２，−４８，−４８：１，−５７，−１１２，−１２２，−１２３，−１４６，−１６８，−１７７，−１８４，−２０２，  Ｃ．Ｉ．Ｐｉｇｍｅｎｔ  Ｖｉｏｌｅｔ  −１９等が挙げられるが、これらに限定されるものではない。
【０１４４】
黄色顔料の具体例としては、Ｃ．Ｉ．Ｐｉｇｍｅｎｔ  Ｙｅｌｌｏｗ−１，−２，−３，−１２，−１３，−１４，−１６，−１７，−７３，−７４，−７５，−８３，−９３，−９５，−９７，−９８，−１１４，−１２８，−１２９，−１３８，−１５１，−１５４，−１８０等が挙げられるが、これらに限定されるものではない。
【０１４５】
ここで、色材として顔料を使用した場合には、併せて顔料分散剤を用いることが望ましい。使用可能な顔料分散剤としては、高分子分散剤、アニオン性界面活性剤、カチオン性界面活性剤、両性界面活性剤、ノニオン性界面活性剤等が挙げられる。
【０１４６】
高分子分散剤としては、親水性構造部と疎水性構造部とを有する重合体が好適に用いられる。親水性構造部と疎水性構造部とを有する重合体としては、縮合系重合体と付加重合体とが使用できる。縮合系重合体としては、公知のポリエステル系分散剤が挙げられる。付加重合体としては、α，β−エチレン性不飽和基を有する単量体の付加重合体が挙げられる。親水基を有するα，β−エチレン性不飽和基を有する単量体と疎水基を有するα，β−エチレン性不飽和基を有する単量体を組み合わせて共重合することにより目的の高分子分散剤が得られる。また、親水基を有するα，β−エチレン性不飽和基を有する単量体の単独重合体も用いることができる。
【０１４７】
親水基を有するα，β−エチレン性不飽和基を有する単量体としては、カルボキシル基、スルホン酸基、水酸基、りん酸基等を有する単量体、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【０１４８】
疎水基を有するα，β−エチレン性不飽和基を有する単量体としては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【０１４９】
高分子分散剤として用いられる、望ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸共重合体、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。また、これらの重合体に、ポリオキシエチレン基、水酸基を有する単量体を共重合させてもよい。
【０１５０】
上記高分子分散剤としては、例えば重量平均分子量で２０００以上５００００以下のものが挙げられる。
【０１５１】
これら顔料分散剤は、単独で用いても、二種類以上を併用しても構わない。顔料分散剤の添加量は、顔料により大きく異なるため一概には言えないが、一般に顔料に対し、合計で０．１質量％以上１００質量％以下が挙げられる。
【０１５２】
色材として水に自己分散可能な顔料を用いることもできる。水に自己分散可能な顔料とは、顔料表面に水に対する可溶化基を数多く有し、高分子分散剤が存在しなくとも水中で分散する顔料のことを指す。具体的には、通常のいわゆる顔料に対して酸・塩基処理、カップリング剤処理、ポリマーグラフト処理、プラズマ処理、酸化／還元処理等の表面改質処理等を施すことにより、水に自己分散可能な顔料が得られる。
【０１５３】
また、水に自己分散可能な顔料としては、上記顔料に対して表面改質処理を施した顔料の他、キャボット社製のＣａｂ−ｏ−ｊｅｔ−２００、Ｃａｂ−ｏ−ｊｅｔ−３００、、Ｃａｂ−ｏ−ｊｅｔ−２５０、Ｃａｂ−ｏ−ｊｅｔ−２６０、Ｃａｂ−ｏ−ｊｅｔ−２７０、オリエント化学社製のＭｉｃｒｏｊｅｔ  Ｂｌａｃｋ  ＣＷ−１、ＣＷ−２等の市販の自己分散顔料等も使用できる。
【０１５４】
自己分散顔料としては、その表面に官能基として少なくともスルホン酸、スルホン酸塩、カルボン酸、又はカルボン酸塩を有する顔料であることが望ましい。より望ましくは、表面に官能基として少なくともカルボン酸、又はカルボン酸塩を有する顔料である。
【０１５５】
更に、樹脂により被覆された顔料等を使用することもできる。これは、マイクロカプセル顔料と呼ばれ、大日本インキ化学工業社製、東洋インキ社製などの市販のマイクロカプセル顔料だけでなく、本実施形態ために試作されたマイクロカプセル顔料等を使用することもできる。
【０１５６】
また、高分子物質を上記顔料に物理的に吸着又は化学的に結合させた樹脂分散型顔料を用いることもできる。
【０１５７】
記録材としては、その他、親水性のアニオン染料、直接染料、カチオン染料、反応性染料、高分子染料等や油溶性染料等の染料類、染料で着色したワックス粉・樹脂粉類やエマルション類、蛍光染料や蛍光顔料、赤外線吸収剤、紫外線吸収剤、フェライトやマグネタイトに代表される強磁性体等の磁性体類、酸化チタン、酸化亜鉛に代表される半導体や光触媒類、その他有機、無機の電子材料粒子類などが挙げられる。
【０１５８】
記録材の含有量（濃度）は、例えばインクに対して２質量％以上２０質量％以下の範囲が挙げられる。
【０１５９】
記録材の体積平均粒径は、例えば１０ｎｍ以上３００ｎｍ以下の範囲が挙げられる。
【０１６０】
記録材の体積平均粒径とは、記録材そのものの粒径、又は記録材に分散剤等の添加物が付着している場合には、添加物が付着した粒径をいう。体積平均粒径の測定装置には、マイクロトラックＵＰＡ粒度分析計  ９３４０  （  Ｌｅｅｄｓ＆Ｎｏｒｔｈｒｕｐ社製  ）を用いた。その測定は、インク４ｍｌを測定セルに入れ、所定の測定法に従って行った。なお、測定時の入力値として、粘度にはインクの粘度を、分散粒子の密度は記録材の密度とした。
【０１６１】
次に、水溶性有機溶媒について説明する。水溶性有機溶媒としては、多価アルコール類、多価アルコール類誘導体、含窒素溶媒、アルコール類、含硫黄溶媒等が使用される。
【０１６２】
水溶性有機溶媒の具体例としては、多価アルコール類では、エチレングリコール、ジエチレングリコール、プロピレングリコール、ブチレングリコール、トリエチレングリコール、１、５−ペンタンジオール、１，２−へキサンジオール、１，２，６−ヘキサントリオール、グリセリン、トリメチロールプロパン、キシリトールなどの糖アルコール類、キシロース、グルコース、ガラクトースなどの糖類等が挙げられる。
【０１６３】
多価アルコール類誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
【０１６４】
含窒素溶媒としては、ピロリドン、Ｎ−メチル−２−ピロリドン、シクロヘキシルピロリドン、トリエタノールアミン等が、アルコール類としてはエタノール、イソプロピルアルコール、ブチルアルコール、ベンジルアルコール等のアルコール類が挙げられる。
含硫黄溶媒としては、チオジエタノール、チオジグリセロール、スルフォラン、ジメチルスルホキシド等が挙げられる。
【０１６５】
水溶性有機溶媒としては、その他、炭酸プロピレン、炭酸エチレン等を用いることもできる。
【０１６６】
水溶性有機溶媒は、少なくとも１種類以上使用してもよい。水溶性有機溶媒の含有量としては、例えば１質量％以上７０質量％以下の範囲が挙げられる。
【０１６７】
次に、水について説明する。水としては、特に不純物が混入することを防止するため、イオン交換水、超純水、蒸留水、限外濾過水を使用することが望ましい。
【０１６８】
次に、その他の添加剤について説明する。インクには、界面活性剤を添加することができる。
【０１６９】
これら界面活性剤の種類としては、各種のアニオン性界面活性剤、ノニオン性界面活性剤、カチオン性界面活性剤、両性界面活性剤等が挙げられ、望ましくは、アニオン性界面活性剤、ノニオン性界面活性剤が用いられる。
【０１７０】
以下、界面活性剤の具体例を列挙する。
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が使用でき、望ましくは、ドデシルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等が用いられる。
【０１７１】
ノニオン性界面活性剤としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、アルキルアルカノールアミド、ポリエチレングリコールポリプロピレングリコールブロックコポリマー、アセチレングリコール、アセチレングリコールのポリオキシエチレン付加物等が挙げられ、望ましくは、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、ポリエチレングリコールポリプロピレングリコールブロックコポリマー、アセチレングリコール、アセチレングリコールのポリオキシエチレン付加物が用いられる。
【０１７２】
その他、ポリシロキサンオキシエチレン付加物等のシリコーン系界面活性剤や、パーフルオロアルキルカルボン酸塩、パーフルオロアルキルスルホン酸塩、オキシエチレンパーフルオロアルキルエーテル等のフッ素系界面活性剤、スピクリスポール酸やラムノリピド、リゾレシチン等のバイオサーファクタント等も使用できる。
【０１７３】
これらの界面活性剤は単独で使用しても混合して使用してもよい。また界面活性剤の親水性/疎水性バランス（ＨＬＢ）は、溶解性等を考慮すると、例えば３以上２０以下の範囲が挙げられる。
【０１７４】
これらの界面活性剤の添加量は、例えば０．００１質量％以上５質量％以下、望ましくは０．０１質量％以上３質量％以下の範囲が挙げられる。
【０１７５】
また、インクには、その他、浸透性を調整する目的で浸透剤、インク吐出性改善等の特性制御を目的でポリエチレンイミン、ポリアミン類、ポリビニルピロリドン、ポリエチレングリコール、エチルセルロース、カルボキシメチルセルロース等や、導電率、ｐＨを調整するために水酸化カリウム、水酸化ナトリウム、水酸化リチウムなどのアルカリ金属類の化合物等、その他必要に応じ、ｐＨ緩衝剤、酸化防止剤、防カビ剤、粘度調整剤、導電剤、紫外線吸収剤、及びキレート化剤等も添加することができる。
【０１７６】
次に、インクの好適な特性について説明する。まず、インクのｐＨは、例えば７以上が望ましく、より７以上１１以下の範囲が望ましく、さらに望ましくは８以上１０以下の範囲である。
【０１７７】
ここで、インクのｐＨは、温度２３±０．５℃、湿度５５±５％Ｒ．Ｈ．環境下において、ｐＨ／導電率計(メトラー・トレド社製ＭＰＣ２２７)により測定した値を採用した。
【０１７８】
インクの表面張力は、例えば２０ｍＮ／ｍ以上４０ｍＮ／ｍ以下の範囲（望ましくは２５ｍＮ／ｍ以上３５ｍＮ／ｍ以下）が挙げられる。
【０１７９】
ここで、表面張力としては、ウイルヘルミー型表面張力計（協和界面科学株式会社製）を用い、２３℃、５５％ＲＨの環境において測定した値を採用した。
【０１８０】
インクの粘度は、例えば３ｍＰａ・ｓ以上１５ｍＰａ・ｓ以下の範囲（望ましくは１０ｍＰａ・ｓ以上１０ｍＰａ・ｓ以下）が挙げられる。
【０１８１】
ここで、粘度としては、レオマット１１５（Ｃｏｎｔｒａｖｅｓ製）を測定装置として用いて、測定温度は２３℃、せん断速度は１４００ｓ-1の条件で測定した値を採用した。
【０１８２】
なお、インクは、上記構成に限定されるものではない。記録材以外に、例えば、液晶材料、電子材料など機能性材料を含むものであってもよい。
【０１８３】
（インク受容性粒子収納カートリッジ）
本実施形態に係るインク受容性粒子収納カートリッジは、記録装置に脱着可能であり、上記本実施形態に係るインク受容性粒子を収納すると共に、記録装置の粒子塗布装置（粒子供給装置）に当該インク受容性粒子を供給するための部材である。
【０１８４】
以下、本実施形態に係るインク受容性粒子収納カートリッジの実施の形態ついて図面を参照しつつ説明する。図３は、実施の形態に係るインク受容性粒子収納するカートリッジを示す斜視図である。図４は、図３のＡ−Ａ断面図である。
【０１８５】
実施の形態に係るインク受容性粒子収納カートリッジ５０は、図３及び図４に示すように、円筒状の粒子収納カートリッジ本体５１と、この粒子収納カートリッジ本体５１の両端に嵌合する側壁部５２、５４とから構成されている。
【０１８６】
そして、一端側の粒子収納カートリッジ本体５１の周面にはインク受容性粒子を記録装置の粒子塗布装置（粒子供給装置：不図示）に向けて搬出するための搬出口６０が設けられている。また、粒子収納カートリッジ本体５１に対してスライド自在に帯部５６が取付けられている。この帯部５６には、搬出口６０の外側に搬出口６０を格納する格納部５８が設けられている。
【０１８７】
従って、粒子収納カートリッジ５０が記録装置に装着されていない状態（或いは装着直後）は、搬出口６０は格納部５８に格納され、搬出口６０から粒子収納カートリッジ本体５１内のインク受容性粒子が外に漏れ出ない。
【０１８８】
また、粒子収納カートリッジ本体５１の他端側の側壁部５４の中央部分には孔６２が開けられており、カップリング部６４の連結部６６が、この側壁部５４の孔６２から粒子収納カートリッジ本体５１内部に貫通している。また、これにより、カップリング部６４は側壁部５４に対して、回転自在となっている。
【０１８９】
そして、アジテーター６８が、粒子収納カートリッジ本体５１内部に配設されている。アジテーター６８は、断面円形の金属製の線状部材、例えば、ステンレス（ＳＵＳ３０４ＷＰ）からなり、螺旋状に形成されている。また、一方のアジテーターの一端部は、回転軸（回転中心）に向かって曲げられ、カップリング部６４の連結部６６に連結されている。尚、他方の端部の先は、拘束されていない自由端となっている。
【０１９０】
アジテーター６８はカップリング部６４の連結部６６から回転力を付与されて回転し、粒子収納カートリッジ本体５１内のインク受容性粒子を攪拌しながら搬出口６０の方に搬送する。このように、粒子を搬出口６０から排出し、インク受容性粒子を記録装置に追加補充される。
【０１９１】
なお、本実施形態に係るインク受容性粒子収納カートリッジは、上記構成に限られるものではない。
【０１９２】
（記録装置）
本実施形態記録装置（記録方法）は、記録材を含むインクと、上記本実施形態に係るインク受容性粒子と、を用いた記録装置（記録方法）であり、中間転写体と、インク受容性粒子を中間転写体上に供給する供給手段（供給工程）と、中間転写体上に供給されたインク受容性粒子にインクを吐出するインク吐出手段（インク吐出工程）と、インク受容性粒子を記録媒体に転写する転写手段（転写工程）と、記録媒体に転写されたインク受容性粒子を定着する定着手段（定着工程）と、を有し、インク受容性粒子は、中間転写体上に供給されるとともに、インク吐出手段から吐出されたインクを受容する記録装置（記録方法）である。
【０１９３】
具体的には、例えば、まず、供給手段により中間体（中間転写体）にインク受容性粒子を層状に供給する。層状に供給されたインク受容性粒子（以下、インク受容性粒子層）に対して、インク吐出手段によりインクを吐出して受容させる。インクを受容したインク受容性粒子層を転写手段により中間体から記録媒体へ転写する。この転写は、インク受容性粒子層の全部或いは記録部（インク受容部）を選択的に行われる。その後、記録媒体に転写されたインク受容性粒子層に対し、定着手段により加圧（或いは加熱・加圧）を施し、定着させる。このようにして、インクを受容したインク受容性粒子による記録が行われる。なお、転写と定着は実質的に同時に行ってもよし、別で行ってもよい。
【０１９４】
ここで、インク受容性粒子はインクを受容する際、例えば、層状に形成されるが、そのインク受容性粒子層の厚さは、例えば１μｍ以上１００μｍ以下、望ましくは３μｍ以上６０μｍ以下、より望ましくは５μｍ以上３０μｍ以下の範囲が挙げられる。また、インク受容性粒子層中の空隙率（即ち、インク受容性粒子間空隙率＋インク受容性粒子内空隙率（トラップ構造））は、例えば１０％以上８０％以下、望ましくは３０以上７０％以下、より望ましくは４０％以上６０％以下の範囲が挙げられる。
【０１９５】
また、中間体の表面には、インク受容性粒子供給前に予め、離型剤を塗布してもよい。この離型剤としては、（変性）シリコーン・オイル、フッ素系オイル、炭化水素オイル、鉱物油、植物油、ポリアルキレングリコール、アルキレングリコールエーテル、アルカンジオール、溶融ワックス類などが挙げられる。
【０１９６】
なお、記録媒体としては、浸透媒体（例えば、普通紙や、コート紙等）、非浸透媒体（例えば、アート紙、樹脂フィルムなど）、いずれも適用することができる。また、記録媒体は、これらに限られず、その他、半導体基板など工業製品も含まれる。
【０１９７】
一方、本実施形態記録装置（記録方法）は、インク受容性粒子を記録媒体上に供給する供給手段と、記録媒体上に供給されたインク受容性粒子にインクを吐出するインク吐出手段と、記録媒体上に供給されたインク受容性粒子を定着する定着手段と、を有し、インク受容性粒子は、記録媒体上に供給されるとともに、インク吐出手段から吐出されたインクを受容する記録装置（記録方法）であってもよい。
【０１９８】
具体的には、まず、供給手段により記録媒体にインク受容性粒子を層状に供給する。層状に供給されたインク受容性粒子（以下、インク受容性粒子層）に対して、インク吐出手段によりインクを吐出して受容させる。インクを受容したインク受容性粒子層に対し、定着手段により加圧（或いは加熱・加圧）を施し、定着させる。このようにして、インクを受容したインク受容性粒子による記録が行われる。このように、記録媒体に直接、記録媒体上に供給する形態であってもよい。
【０１９９】
以下、本発明の実施の形態について図面を参照しつつ説明する。なお、実質的に同じ作用・機能を有する部材には、全図面を通して同じ符合を付与し、重複する説明は省略する場合がある。
【０２００】
図５は、実施の形態に係る記録装置を示す構成図である。図６は、実施の形態に係る記録装置の主要部を示す構成図である。図７は、実施の形態に係るインク受容性粒子層を示す構成図である。なお、以下の実施の形態では、後述するインク受容性粒子として複合体粒子を適用した場合を説明している。
【０２０１】
実施の形態に係る記録装置１０は、図５及び図６に示すように、例えば、無端ベルト状の中間転写体１２、中間転写体１２表面を帯電させる帯電装置２８、中間転写体１２上の帯電された領域にインク受容性粒子１６を供給し粒子層を形成する粒子供給装置１８、粒子層上にインク滴を吐出し画像を形成するインクジェット記録ヘッド２０、記録媒体８を中間転写体１２と重ね合わせ、圧力及び熱を加えることにより記録媒体８上にインク受容性粒子層を転写及び定着する転写定着装置２２を含んで構成されている。そして、粒子供給装置１８には、供給管１９Ａを介してインク受容性粒子収納カートリッジ１９が脱着可能に連結されている。
【０２０２】
帯電装置２８の上流側には、離型剤１４Ｄを供給して離形層１４Ａを形成する離型剤供給装置１４が配置される。
【０２０３】
帯電装置２８により表面に電荷を形成した中間転写体１２の表面は粒子供給装置１８にてインク受容性粒子１６を層として形成され、粒子層上には各色ごとのインクジェット記録ヘッド２０すなわち２０Ｋ、２０Ｃ、２０Ｍ、２０Ｙから各色のインク滴が吐出されカラー画像が形成される。
【０２０４】
表面にカラー画像が形成された粒子層は転写定着装置（転写定着ロール）２２にて記録媒体８にカラー画像ごと転写される。転写定着装置２２の下流には、中間転写体１２表面に残留しているインク受容性粒子１６の除去、粒子以外の異物（記録媒体８の紙粉等）の中間転写体付着物の除去を行うためのクリーニング装置２４が配置されている。
【０２０５】
カラー画像を転写された記録媒体８はそのまま搬出され、中間転写体１２は再度帯電装置２８で表面に電荷を形成される。このとき、記録媒体８に転写されたインク受容性粒子はインク滴２０Ａを吸収・保持するので速やかに搬出が可能でされる。
【０２０６】
また、必要に応じて、クリーニング装置２４と離型剤供給装置１４の間（以下、ＡとＢとの間とは特記がない限り、いずれも含まない間を意味する）に、中間転写体１２表面に残留する電荷を除去する為の除電装置２９を配置してもよい。
【０２０７】
本実施の形態においては、中間転写体１２は、厚さ１ｍｍのポリイミドフィルムのベース層の上に厚さ４００μｍのエチレンプロピレンゴム（ＥＰＤＭ）の表面層が形成されている。ここでは表面抵抗値が１０１３Ω／□程度、体積抵抗値が１０１２Ω・ｃｍ程度（半導電性）であることが望ましい。
【０２０８】
中間転写体１２が周動され、まず離型剤供給装置１４により中間転写体１２表面に離形層１４Ａが形成される。離型剤供給装置１４の供給ロール１４Ｃにより中間転写体１２表面に離型剤１４Ｄが供給され、ブレード１４Ｂで層厚を規定する。
【０２０９】
このとき、連続的に画像形成及びプリントを行う目的で、離型剤供給装置１４を中間転写体１２に連続的に接触するようにしてもよいし、中間転写体１２から離間する構成としてもよい。
【０２１０】
離型剤供給装置１４に、独立した液体供給システム（図示せず）より離型剤１４Ｄを供給して、離型剤１４Ｄの供給がとぎれないようにしてもよい。
【０２１１】
次に、帯電装置２８によって正の電荷を中間転写体１２表面に付与することにより、中間転写体１２表面に正の電荷が帯電される。ここでは、粒子供給装置１８の供給ロール１８Ａと中間転写体１２表面とで形成しうる電界による静電力により、インク受容性粒子１６が中間転写体１２表面に供給／吸着可能な電位を形成すればよい。
【０２１２】
本実施の形態においては、帯電装置２８を用いて、帯電装置２８と中間転写体１２を挟んで配置されている従動ロール３１（グラウンドに接続）間に電圧を印加し、中間転写体１２表面を帯電させる構成としている。
【０２１３】
帯電装置２８は、ステンレスを材料とする棒状の外周面に、導電性付与材を分散させた弾性層（発泡ウレタン樹脂）を形成し、体積抵抗率１０６Ω・ｃｍ以上１０８Ω・ｃｍ以下程度に調整したロール形状の部材とする。さらに、弾性層の表面を厚さ５μｍ以上１００μｍ以下の撥水撥油性の被覆層（例えば四フッ化エチレン−パーフルオロアルキルビニルエーテル共重合体（ＰＦＡ）で構成）で被覆する。
【０２１４】
帯電装置２８にはＤＣ電源が接続され、従動ロール３１はフレームグランドに電気的に接続されている。帯電装置２８は、従動ロール３１との間で中間転写体１２を挟みつつ従動し、押圧位置では、接地された従動ロール３１との間に所定の電位差が生じるため、中間転写体１２の表面に電荷を与えることができる。ここでは帯電装置２８により中間転写体１２表面に例えば電圧１ｋｖを印加し、中間転写体１２表面を帯電させる。
【０２１５】
また、帯電装置２８をコロトロン等で構成してもよい。
【０２１６】
次に粒子供給装置１８により、中間転写体１２表面にインク受容性粒子１６が供給され、インク受容性粒子層１６Ａを形成する。粒子供給装置１８は、インク受容性粒子１６が収容される容器の、中間転写体１２と向合う部分に供給ロール１８Ａが配され、供給ロール１８Ａに押圧するように帯電ブレード１８Ｂが配される。この帯電ブレード１８Ｂは供給ロール１８Ａ表面に供給するインク受容性粒子１６の層厚を規制する機能も併せ持つ。
【０２１７】
供給ロール１８Ａ（導電性ロール）にインク受容性粒子１６を供給し、帯電ブレード１８Ｂ（導電性ブレード）でインク受容性粒子層１６Ａを規制するとともに中間転写体１２表面の電荷と逆極性である負に帯電する。供給ロール１８Ａはアルミ製の中実ロール、帯電ブレード１８Ｂは圧力をかけるためにウレタンゴムが獲り付けられた金属板（ＳＵＳなど）を用いることができる。帯電ブレード１８Ｂはドクターブレード方式で供給ロール１８Ａと接する。
【０２１８】
帯電されたインク受容性粒子１６は供給ロール１８Ａ表面に例えば１層の粒子層を形成し、中間転写体１２表面と対向する部位に搬送され、これと近接すると供給ロール１８Ａと中間転写体１２表面との電位差により形成された電界により、帯電したインク受容性粒子１６は静電力により中間転写体１２表面に移動する。
【０２１９】
この時、中間転写体１２表面に１層の粒子層を形成するように中間転写体１２の移動速度と供給ロール１８Ａの回転速度を相対的に設定する（周速比）。この周速比は、中間転写体１２の帯電量やインク受容性粒子１６の帯電量、供給ロール１８Ａと中間転写体１２の位置関係等、他のパラメータに依存する。
【０２２０】
上記の、１層のインク受容性粒子層１６Ａを形成する周速比を基準に、供給ロール１８Ａの周速を相対的に早くすることにより、中間転写体１２上に供給される粒子数を増加させることができる。転写される画像濃度が低い（インク打ち込み量が少ない（例えば０．１ｇ／ｍ２以上１．５ｇ／ｍ２以下））場合には、層厚を必要最小限の厚さ（例えば、１μｍ以上５μｍ以下）とし、また、画像濃度が高い（インク打ち込み量が多い（例えば４ｇ／ｍ２以上１５ｇ／ｍ２以下））場合には、インク液体成分（溶媒や分散媒）を保持可能である充分な層厚（例えば１０μｍ以上２５μｍ以下）となるように制御することが望ましい。
【０２２１】
例えば、インク打ち込み量が少ない文字画像等の場合、中間転写体上の１層のインク受容性粒子層に対して像形成を行った場合、インク中の画像形成材（顔料）は中間転写体上のインク受容性粒子層表面に捕獲され、深さ方向に対して分布が少なくなるように、インク受容性粒子表面や内部の粒子空隙に固定される。
【０２２２】
例えば、最終的な画像となる画像層１６Ｂの上に保護層となる粒子層１６Ｃを設けたい場合は、インク受容性粒子層１６Ａを３層程度の厚みとし、最上層にインクで像形成を行えば（（図７（Ａ）参照）、像形成を行わない２層分の粒子層１６Ｃが転写定着後には保護層となり画像層１６Ｂの上に形成される（図７（Ｂ）参照）。
【０２２３】
あるいは２次色や３次色の画像等、インク打ち込み量が高い画像を形成する場合には、インク受容性粒子層を、インク液体成分（溶媒や分散媒）が保持可能で、記録材（例えば顔料）が捕獲され、最下層まで到達しない充分な粒子数となるようにインク受容性粒子１６を積層させる。この場合、転写定着後の画像層表面に画像形成材（顔料）は露出せず、像形成を行わないインク受容性粒子１６が画像表面に保護層として形成してもよい。
【０２２４】
次に、インクジェット記録ヘッド２０がインク受容性粒子層１６Ａにインク滴２０Ａを付与する。インクジェット記録ヘッド２０は所定の画像情報に基づき、所定の位置にインク滴２０Ａを付与する。
【０２２５】
最後に、転写定着装置２２により記録媒体８と中間転写体１２を挟み込んで、インク受容性粒子層１６Ａに圧力と熱を加える事で、記録媒体８上にインク受容性粒子層１６Ａが転写される。
【０２２６】
転写定着装置２２は加熱源を内蔵する加熱ロール２２Ａと、中間転写体１２を挟んで対向する加圧ロール２２Ｂとから構成され、加熱ロール２２Ａ及び加圧ロール２２Ｂは接して接触部を形成する。加熱ロール２２Ａ及び加圧ロール２２Ｂには、アルミコアの外表面にシリコーンゴムを被覆し、更にその上をＰＦＡチューブにて被覆された物を使用することができる。
【０２２７】
加熱ロール２２Ａと加圧ロール２２Ｂの接触部において、ヒーターによりインク受容性粒子層１６Ａが加熱され、かつ圧力が加わる為、記録媒体８にインク受容性粒子層１６Ａが転写されると共に定着される。
【０２２８】
このとき、非画像部におけるインク受容性粒子１６を構成する有機樹脂粒子がガラス転移温度Ｔｇ）以上に加熱されることにより軟化し（あるいは溶融され）、圧力により中間転写体１２表面に形成された離形層１４Ａからインク受容性粒子層１６Ａが離形され、記録媒体８上に転写定着される。そして、圧力により中間転写体１２表面に形成された離形層１４Ａからインク受容性粒子層１６Ａが離形され、記録媒体８上に転写される。この時、加熱によって転写定着性が向上する。本実施の形態では加熱ロール２２Ａの表面を１６０℃に制御している。この時、インク受容性粒子層１６Ａに保持されたインク液体成分（溶媒や分散媒）は、転写後もそのままインク受容性粒子層１６Ａ内に保持され、定着される。また転写定着装置２２より前に、中間転写体１２に予備加熱を行ってもよい。
【０２２９】
なお、記録媒体８としては、浸透媒体（例えば、普通紙や、インクジェットコート紙等）、非浸透媒体（例えば、アート紙、樹脂フィルムなど）、いずれも適用することができる。また、記録媒体は、これらに限られず、その他、半導体基板など工業製品も含まれる。
【０２３０】
以下、実施の形態に係る記録装置の画像形成のプロセスをより詳細に説明する。本実施の形態に係る記録装置では、図６に示すように、中間転写体１２の表面には離形層供給装置１４にて離形層１４Ａを形成することができる。中間転写体１２の素材がアルミやＰＥＴベースであれば特に離形層１４Ａを形成することが望ましい。あるいはフッ素樹脂・シリコーンゴム系の素材を用いて、中間転写体１２の表面自体に離形性を持たせるようにしてもよい。
【０２３１】
次に帯電装置２８にて中間転写体１２の表面をインク受容性粒子１６と逆の極性に帯電させる。これにより、粒子供給装置１８の供給ロール１８Ａにて供給されるインク受容性粒子１６を静電的に吸着させ、中間転写体１２の表面にインク受容性粒子１６の層を形成することができる。
【０２３２】
次いで中間転写体１２の表面に粒子供給装置１８の供給ロール１８Ａにてインク受容性粒子１６を層として形成する。例えば、形成されたインク受容性粒子層１６Ａはインク受容性粒子１６が３層程度重なった厚みと成るように形成する。すなわち、上記のように帯電ブレード１８Ｂと供給ロール１８Ａの空隙によってインク受容性粒子層１６Ａを所望の厚さに制御することで記録媒体８に転写されるインク受容性粒子層１６Ａの厚さを制御する。あるいは供給ロール１８Ａと中間転写体１２の周速比によって制御してもよい。
【０２３３】
次に、形成されたインク受容性粒子層１６Ａ上に、圧電式（ピエゾ）、サーマル式などにより駆動される各色のインクジェット記録ヘッド２０によってインク滴２０Ａが吐出され、インク受容性粒子層１６Ａに画像層１６Ｂが形成される。インクジェット記録ヘッド２０から吐出されたインク滴２０Ａは、インク受容性粒子層１６Ａに打ち込まれ、インクの液体成分はインク受容性粒子１６間の空隙及びインク受容性粒子１６を構成する空隙に速やかに吸収されるともに、記録材（例えば顔料）もインク受容性粒子１６（構成する粒子）表面或いはインク受容性粒子１６を構成する粒子間の空隙に捕獲される。
【０２３４】
このときインク滴２０Ａに含まれるインク液体成分（溶媒や分散媒）はインク受容性粒子層１６Ａに浸透するが、顔料等の記録材はインク受容性粒子層１６Ａの表面又は粒子間空隙に捕獲される。すなわち、インク液体成分（溶媒や分散媒）はインク受容性粒子層１６Ａの裏面まで浸透させてもよいが、顔料等の記録材はインク受容性粒子層１６Ａの裏面には浸透しない。これにより、記録媒体８に転写した際には顔料等の記録材が浸透していない粒子層１６Ｃが画像層１６Ｂの上に層を形成するため、この粒子層１６Ｃが画像層１６Ｂの表面を封じ込める保護層となり、表面に記録材（例えば顔料などの色材）が露出しない画像を形成することができる。
【０２３５】
次いで画像層１６Ｂが形成されたインク受容性粒子層１６Ａを中間転写体１２から記録媒体８上に転写／定着することにより、記録媒体８上にカラー画像が形成される。中間転写体１２上のインク受容性粒子層１６Ａはヒーターなどの加熱手段にて加熱された転写定着装置（転写定着ロール）２２によって、加熱・加圧され記録媒体８上に転写される。
【０２３６】
このとき後述のように加熱・加圧を調節することで画像表面の凸凹を調整し、光沢度を制御してもよい。また冷却剥離を行って光沢度を制御してもよい。
【０２３７】
インク受容性粒子層１６Ａが剥離した後の中間転写体１２表面に残った残留粒子１６Ｄはクリーニング装置２４にて回収され（図５参照）、中間転写体１２の表面は再度帯電装置２８にて帯電され、インク受容性粒子１６が供給されインク受容性粒子層１６Ａが形成される。
【０２３８】
ここで、図７には、本発明の実施の形態に係る画像形成に用いられる粒子層が示されている。図７（Ａ）に示すように、中間転写体１２の表面には離形層１４Ａが形成される。
【０２３９】
次いで中間転写体１２の表面に粒子供給装置１８にてインク受容性粒子１６を層として形成する。前述のように形成されたインク受容性粒子層１６Ａはインク受容性粒子１６が３層程度重なった厚みが望ましい。インク受容性粒子層１６Ａを所望の厚さに制御することで記録媒体８に転写されるインク受容性粒子層１６Ａの厚さを制御する。このときインク受容性粒子層１６Ａの表面はインク滴２０Ａの吐出による画像形成（画像層１６Ｂの形成）に支障がない程度に均されている。
【０２４０】
また、吐出されたインク滴２０Ａに含まれる顔料等の記録材は図７（Ａ）のようにインク受容性粒子層１６Ａの１／３以上半分以下程度まで浸透し、その下には顔料等の記録材の浸透していない粒子層１６Ｃが残存している。
【０２４１】
転写定着装置（転写定着ロール）２２による加熱・加圧転写で記録媒体８上に形成されたインク受容性粒子層１６Ａは図７（Ｂ）のように画像層１６Ｂ上にインクを含まない粒子層１６Ｃが存在するので、画像層１６Ｂが直接表面に現れず一種の保護層としての働きをする。このため少なくとも定着後のインク受容性粒子１６は透明である必要がある。
【０２４２】
粒子層１６Ｃは転写定着装置（転写定着ロール）２２によって加熱・加圧されるので表面を平らにすることが可能であり、画像表面の光沢度を加熱・加圧によって制御することもできる。
【０２４３】
また加熱によってインク受容性粒子１６内部に捕獲されていたインク液体成分（溶媒や分散媒）の乾燥を促進させるようにしてもよい。
【０２４４】
インク受容性粒子層１６Ａに受容／保持されたインク液体成分（溶媒や分散媒）は、転写定着後もインク受容性粒子層１６Ａ内に保持され、自然乾燥にて除去される。
【０２４５】
上記の工程を経て、画像形成が終了する。中間転写体１２については、インク受容性粒子１６を記録媒体８に転写した後、中間転写体１２上に残留した残留粒子１６Ｄや、記録媒体８から離脱した紙粉の如く異物が存在する場合には、クリーニング装置２４により除去してもよい。
【０２４６】
また、クリーニング装置２４の下流に、除電装置２９を配置してもよい。例えば、除電装置２９として導電性ロールを使用して、従動ロール３１（接地）と挟み込んで、中間転写体１２表面に±３ｋＶ、５００Ｈｚ程度の電圧を印加して、中間転写体１２表面を除電する。
【０２４７】
上記の帯電電圧や、粒子層厚、定着温度等、その他の各種装置的条件は、インク受容性粒子１６あるいはインクの組成、インクの吐出量等によって最適条件が決定される為、それぞれにおいて最適化する。
【０２４８】
＜各構成要素＞
次に、実施の形態の各ステップの構成要素について詳しく説明する。
【０２４９】
＜中間転写体＞
インク受容性粒子層が形成される中間転写体１２は実施の形態のようにベルト状でも、あるいは円筒状（ドラム状）でもよい。中間転写体表面にインク受容性粒子を静電力により供給保持する為には、中間転写体外周面が半導電性あるいは絶縁性の粒子保持特性を有する必要がある。中間転写体表面の電気的特性として、半導電性の場合は表面抵抗率が１０１０Ω／□以上１０１４Ω／□以下、体積抵抗率が１０９Ω・ｃｍ以上１０１３Ω・ｃｍ以下、絶縁性の場合には表面抵抗率が１０１４Ω／□以上、体積抵抗率が１０１３Ω・ｃｍ以上の部材を用いる。
【０２５０】
ベルト形状の場合、基材としては、装置内におけるベルト回転駆動が可能で、必要な機械強度を持ち、特に転写／定着時に熱を使用する場合には、必要な耐熱性を持つものであればよい。具体的には、ポリイミド、ポリアミドイミド、アラミド樹脂、ポリエチレンテレフタレート、ポリエステル、ポリエーテルサルフォン、ステンレス等が使用される。
【０２５１】
ドラム形状の場合、基材としてはアルミやステンレス等が考えられる。
【０２５２】
なお、転写定着装置（転写定着ロール）２２における定着工程において電磁誘導による加熱方式を発揮するためには、転写定着装置（転写定着ロール）２２ではなく中間転写体１２に発熱層を形成してもよい。発熱層には電磁誘導作用を生じる金属が用いられる。例えばニッケル、鉄、銅、アルミニウム、クロム等が選択可能である。
【０２５３】
＜粒子供給プロセス＞
まず、離型剤供給装置１４により、インク受容性粒子１６供給前に中間転写体１２表面に離型剤１４Ｄによる離形層１４Ａを形成する。
【０２５４】
離形層１４Ａの供給方法は、離型剤１４Ｄを内蔵し離型剤供給部材に離型剤１４Ｄを供給し、供給部材により中間転写体１２表面に離型剤１４Ｄを供給することで離形層１４Ａを形成する方法や、離型剤１４Ｄを含浸した供給部材により中間転写体１２表面に離形層１４Ａを形成する方法等が使用される。
【０２５５】
離型剤１４Ｄとしてはシリコーン系オイル、フッ素系オイル、ポリアルキレングリコール、界面活性剤等の離型材料が挙げられる。
【０２５６】
シリコーン系オイルとしては、例えば、ストレートシリコーンオイル、変性シリコーンオイルが挙げられる。
ストレートシリコーンオイルとしては、例えばジメチルシリコーンオイル、メチルハイドロジェンシリコーンオイルが挙げられる。
変性シリコーンオイルとしては、例えばメチルスチリル変性オイル、アルキル変性オイル、高級脂肪酸エステル変性オイル、フッ素変性オイル、アミノ変性オイルが挙げられる。
ポリアルキレングリコールとしては、ポリエチレングリコール、ポリプロピレングリコール、エチレンオキサイド−プロピレンオキサイド共重合体、ポリブチレングリコールが挙げられるが、これらの中もポリプロピレングリコールが望ましい。
界面活性剤としては、例えば、アニオン性界面活性剤、カチオン性界面活性剤、両性界面活性剤、ノニオン性界面活性剤が挙げられるが、これらの中でもノニオン性界面活性剤が望ましい。
【０２５７】
離型剤１４Ｄの粘度は、例えば５ｍＰａ・ｓ以上２００ｍＰａ・ｓ以下が望ましく、より望ましくは５ｍＰａ・ｓ以上１００ｍＰａ・ｓ以下、さらに望ましくは５ｍＰａ・ｓ以上５０ｍＰａ・ｓ以下である。
【０２５８】
なお、粘度の測定は次のようにして行われる。レオマット１１５（Ｃｏｎｔｒａｖｅｓ製）を測定装置として用いて、得られたインクの粘度を測定した。その測定は、試料を測定容器に入れ、所定の方法で装置に装着し、測定温度は４０℃、せん断速度は１４００ｓ−１の条件で行った。
【０２５９】
離型剤１４Ｄの表面張力は、例えば４０ｍＮ／ｍ以下（望ましくは３０ｍＮ／ｍ以下、より望ましくは２５ｍＮ／ｍ以下）の範囲が挙げられる。
【０２６０】
なお、表面張力の測定は次のようにして行われる。２３±０．５℃、５５±５％ＲＨの環境において、ウイルヘルミー型表面張力計（協和界面科学株式会社製）を用いて、得られた試料の表面張力を測定した。
【０２６１】
離型剤１４Ｄの沸点は、例えば７６０ｍｍＨｇ下で２５０℃以上（望ましくは３００℃以上、より望ましくは３５０℃以上）の範囲が挙げられる。
【０２６２】
なお、沸点の測定は次のようにして行われる。ＪＩＳ  Ｋ２２５４に準じて測定を行い、その初留点を沸点として用いた。
【０２６３】
次に、帯電装置２８にて中間転写体１２の表面をインク受容性粒子１６と逆の極性に帯電させる。そして、帯電された中間転写体１２の表面にインク受容性粒子層１６Ａを形成する。このときインク受容性粒子層１６Ａを形成する方法は一般的な電子写真のトナーを感光体に供給する方法を応用できる。すなわち、予め中間転写体１２表面に一般的な電子写真の帯電方式（帯電装置２８による帯電など）により、電荷を供給する。インク受容性粒子１６は中間転写体１２表面の電荷と逆極性に摩擦帯電（１成分摩擦帯電方式や、２成分方式）させる。
【０２６４】
供給ロール１８Ａに保持されたインク受容性粒子１６は中間転写体１２の表面と電界を形成し、静電力により中間転写体１２上に移動／供給され、保持される。このとき、インク受容性粒子層１６Ａに形成される画像層１６Ｂの厚みにより（打ち込まれるインク量に合わせて）、インク受容性粒子層１６Ａの厚さをコントロールしてもよい。この際、インク受容性粒子１６の帯電量の絶対値としては、５μｃ／ｇ以上５０μｃ／ｇ以下の範囲が望ましい。
【０２６５】
ここで、インク受容性粒子層１６Ａの厚さは、１μｍ以上１００μｍ以下が望ましく、より望ましくは１μｍ以上５０μｍ以下、さらに望ましくは５μｍ以上２５μｍ以下である。また、インク受容性粒子層中の空隙率（即ち、インク受容性粒子間空隙率＋インク受容性粒子内空隙率（トラップ構造））は、１０％以上８０％以下であることが望ましく、より望ましくは３０％以上７０％以下、さらに望ましくは４０％以上６０％以下である。
【０２６６】
以下、１成分供給（現像）方式相当の粒子供給プロセスについて説明する。
【０２６７】
供給ロール１８Ａにインク受容性粒子１６を供給し、帯電ブレード１８Ｂで粒子層の厚みを規制するとともに帯電する。
【０２６８】
帯電ブレード１８Ｂは供給ロール１８Ａ表面におけるインク受容性粒子１６の層厚を規制する働きを持ち、例えば、供給ロール１８Ａへの圧力を変化させて、供給ロール１８Ａ表面のインク受容性粒子１６の層厚を変化させる。例えば、供給ロール１８Ａ表面上のインク受容性粒子１６層厚を例えば１層とし、中間転写体１２の表面上に形成されるインク受容性粒子１６層厚を概１層に形成する。また、帯電ブレード１８Ｂの押圧力を低く制御し、供給ロール１８Ａ表面上に形成されるインク受容性粒子１６層厚を増加させ、中間転写体１２表面上に形成されるインク受容性粒子層厚を増加させてもよい。
【０２６９】
他の方法として、中間転写体１２表面上に例えば１層の粒子層を形成する供給ロール１８Ａと中間転写体１２の周速を１とした場合、供給ロール１８Ａの周速を速くして中間転写体１２上に供給されるインク受容性粒子１６の数を増加させ、中間転写体１２上のインク受容性粒子層厚を増加させるよう制御することができる。また上記方法を組み合わせて制御することも可能である。上記構成では例えばインク受容性粒子１６を負に帯電し、中間転写体１２の表面を正に帯電させている。
【０２７０】
このようにインク受容性粒子層の層厚を制御することにより、インク受容性粒子層の消費量を抑えつつ、表面が保護層で覆われたパターンを形成することができる。
【０２７１】
帯電装置２８における帯電ロールとしてはアルミニウム、ステンレススチール等を材料とする棒状又はパイプ状部材の外周面に導電性付与材を分散させた弾性層を形成し、体積抵抗率１０６Ω・ｃｍ以上１０８Ω・ｃｍ以下程度に調整したφ１０ｍｍ以上２５ｍｍ以下のロールなどが使用できる。
【０２７２】
弾性層は、ウレタン系樹脂、熱可塑性エラストマー、エピクロルヒドリンゴム、エチレン−プロピレン−ジエン共重合体ゴム、シリコーン系ゴム、アクリロニトリル−ブタジエン共重合体ゴム、ポリノルボーネンゴム等の樹脂材料が単独又は二種以上の混合物として使用され、望ましい材料としては発泡ウレタン樹脂がある。
【０２７３】
上記発泡ウレタン樹脂としては、ウレタン系樹脂に中空ガラスビーズや熱膨張型マイクロカプセル等の中空体を混合分散して独立気泡構造を付与したものが望ましい。
【０２７４】
さらに、弾性層の表面を厚さ５μｍ以上１００μｍ以下の撥水性の被覆層で被覆してもよい。
【０２７５】
帯電装置２８にはＤＣ電源が接続され、従動ロール３１はフレームグランドに電気的に接続されている。帯電装置２８は、従動ロール３１との間で中間転写体１２を挟みつつ従動し、押圧位置では、接地された従動ロール３１との間に所定の電位差が生じる。
【０２７６】
＜マーキングプロセス＞
中間転写体１２の表面に形成されたインク受容性粒子１６の層（インク受容性粒子層１６Ａ）に、画像信号に基づいてインクジェット記録ヘッド２０からインク滴２０Ａが吐出され、画像が形成される。インクジェット記録ヘッド２０から吐出されたインク滴２０Ａは、インク受容性粒子層１６Ａに打ち込まれ、インク滴２０Ａはインク受容性粒子１６内に形成された粒子間空隙により速やかに吸収され、記録材（例えば、顔料）はインク受容性粒子１６表面又はインク受容性粒子１６を構成する粒子間空隙に捕獲（トラップ）される。
【０２７７】
この場合、インク受容性粒子層１６Ａの表面に多くの記録材（例えば顔料）を捕獲（トラップ）することが望ましい。インク受容性粒子１６内の粒子間空隙がフィルターの効果を発揮し、インク受容性粒子層１６Ａ表面に記録材（例えば顔料）をトラップすると共に、インク受容性粒子１６内の粒子間空隙に捕獲（トラップ）され固定されることにより発現される。
【０２７８】
インク受容性粒子層１６Ａの表面及びインク受容性粒子１６内の粒子間空隙に記録材（例えば顔料）を確実にトラップさせるために、インクとインク受容性粒子１６を反応させることにより、記録材（例えば顔料）を速やかに不溶化（凝集）させる方法を採用してもよい。具体的には、上記反応はインクと多価金属塩との反応や、ｐＨ反応型を応用することが可能である。
【０２７９】
また、記録媒体の幅と同等又はそれ以上の幅を持つライン型インクジェット記録ヘッドが望ましいが、従来のスキャン型のインクジェット記録ヘッドを用いて、中間転写体上に形成された粒子層に順次画像を形成してもよい。インクジェット記録ヘッド２０のインク吐出手段は、圧電素子駆動型、発熱素子駆動型等、インク吐出可能な手段であれば制限はない。インク自体も従来の染料を色材としたインクを用いることができるが、顔料インクが望ましい。
【０２８０】
インク受容性粒子１６をインクと反応させる場合は、インク受容性粒子１６をインクと反応して顔料を凝集させる効果を与える凝集剤（例えば多価金属塩、有機酸）を含む水溶液にて処理を行い、乾燥させたものを使用する。
【０２８１】
＜転写プロセス＞
インク滴２０Ａを受容し、画像が形成されたインク受容性粒子層１６Ａは、記録媒体８に転写及び定着される事により、記録媒体８上に画像を形成する。上記転写と定着は別のプロセスにて行われてもよいが、望ましくは転写と定着を実質的に同時に行う方式がよい。定着はインク受容性粒子層１６Ａを加熱あるいは加圧することのいずれかの方法、あるいは加熱と加圧の両方を用いる方法等あるが、望ましくは加熱／加圧を実質的に同時に行う方式がよい。
【０２８２】
また、加熱／加圧を制御することで、インク受容性粒子層１６Ａの表面物性を制御し、グロス（光沢度）を制御することが可能である。また加熱／加圧した後、画像（インク受容性粒子層１６Ａ）が転写された記録媒体８を中間転写体１２から剥離するときに、インク受容性粒子層１６Ａが冷却された後に剥離されてもよい。冷却方法は、自然冷却や空冷等の強制冷却などが考えられる。これらのプロセスに対しては、中間転写体１２としてはベルト形状が望ましい。
【０２８３】
インク画像は中間転写体１２上に形成されたインク受容性粒子１６層の表層部に形成され（記録材（顔料）がインク受容性粒子層１６Ａの表面にトラップされる）、記録媒体８に転写される事により、インク画像がインク受容性粒子１６の粒子層１６Ｃにより保護されるように形成されることがよい。
【０２８４】
インク受容性粒子１６層に受容／保持されたインク液体成分（溶媒や分散媒）は、転写定着後もインク受容性粒子１６層内に保持され、自然乾燥にて除去される。
【０２８５】
＜クリーニングプロセス＞
中間転写体１２表面をリフレッシュして繰返し使用を可能にするために表面をクリーニング装置２４でクリーニングする工程が必要である。クリーニング装置２４はクリーニング部と粒子搬送回収部（図示せず）から成り立っており、上記クリーニングにより、中間転写体１２表面に残留しているインク受容性粒子１６（残留粒子１６Ｄ）の除去、粒子以外の異物（記録媒体８の紙粉等）といった中間転写体１２の表面に付着した付着物の除去を行う。また、回収した残留粒子１６Ｄは再利用してもよい。
【０２８６】
＜除電プロセス＞
離形層１４Ａを形成する前に除電装置２９を用いて中間転写体１２の表面を除電するようにしてもよい。
【０２８７】
以上説明した実施の形態に係る記録装置では、中間転写体１２表面に離型剤供給装置１４により離型剤１４Ｄを供給して離型層１４Ａを形成した後、帯電装置２８により中間転写体表面を帯電させる。次に、中間転写体１２の離型層が形成及び帯電された領域に粒子供給装置１８よりインク受容性粒子１６を供給させ粒子層を形成する。そして、インクジェット記録ヘッド２０により粒子層上にインク滴を吐出し画像を形成する。これによりインク受容性粒子１６にインクを受容させる。次に、記録媒体８を中間転写体１２と重ね合わせ、転写定着装置２２により圧力及び熱を加えることにより記録媒体８上にインク受容性粒子層を転写及び定着する。
【０２８８】
なお、記録装置は、中間転写方式の形態に限定されるものではなく、次で説明するインク受容性粒子を直接記録媒体上に供給する他の形態であってもよい。
【０２８９】
図８は、他の実施の形態に係る記録装置を示す構成図である。図９は、他の実施の形態に係る記録装置の主要部を示す構成図である。なお、以下の他の実施の形態でも、後述するインク受容性粒子として複合体粒子を適用した場合を説明している。
【０２９０】
他の実施の形態に係る記録装置１１は、図８及び図９に示すように、無端ベルト状の搬送ベルト１３を備えている。搬送ベルト１３は回転移動し、収容容器（図示略）などから送られてきた記録媒体８を搬送する。
【０２９１】
まず、搬送ベルト１３によって搬送されている記録媒体８に、イオン流制御静電記録ヘッド１００（以降、「静電記録ヘッド１００」と略して記す）が、放電によるイオン流を制御して記録媒体８上に照射することによって静電潜像を形成する。（図１０（Ａ）参照）。
【０２９２】
記録媒体８に形成された静電潜像をインク受容性粒子供給装置１８が顕像化し、インク受容性粒子１６からなるインク受容性粒子層１６Ａを形成する。（図１０（Ｂ）参照）。
【０２９３】
記録媒体８に形成されたインク受容性粒子層１６Ａを、予備定着装置１５０が予備加熱定着する。
【０２９４】
予備加熱定着されたインク受容性粒子層１６Ａに、ブラック（Ｋ）、シアン（Ｃ）、マゼンタ（Ｍ）、イエロー（Ｙ）の各色毎のインクジェット記録ヘッド２０Ｋ、２０Ｃ、２０Ｍ、２０Ｙから、画像データに基づき、各色のインク滴２０Ａ（図９参照）が吐出されインク画像が形成される。（図１０（Ｃ）参照）。なお、以降、各色を区別する必要があるときは、符号の後にＹ，Ｍ，Ｃ，Ｋを付すが、特に、区別する必要がない場合は、Ｙ，Ｍ，Ｃ，Ｋを省略する。
【０２９５】
インク滴２０Ａの吐出によってインク画像が形成されたインク受容性粒子層１６Ａは、定着装置２３が圧力及び熱を加えることにより記録媒体８上に定着する。
【０２９６】
なお、静電記録ヘッド１００及びインクジェット記録ヘッド２０は、記録媒体８の幅以上あるライン型記録ヘッド、所謂ＦＷＡ（Ｆｕｌｌ  Ｗｉｄｔｈ  Ａｒｒａｙ）方式の記録ヘッドである。
【０２９７】
次に、各構成要素と画像形成のプロセスについての詳細を説明する。
【０２９８】
無端ベルト状の搬送ベルト１３で、記録媒体８を搬送している。本実施の形態では、搬送ベルト１３に記録媒体８を吸着した状態で搬送している。
【０２９９】
ここで、搬送ベルト１３に記録媒体８を吸着させる方法の一例としては、例えば、搬送ベルト１３に孔（図示せず）を設け、この孔から吸引して吸着させる吸引機構が挙げられる。その他、記録媒体８を搬送ベルト１３に吸着させる方法は、例えば、粘着力で吸着させる方式であってもよく、搬送ベルト１３に記録媒体８を静電吸着させる方式であってもよい。
【０３００】
そして、搬送方向の上流側には、搬送ベルト１３に搬送されている記録媒体８に静電潜像を形成する静電記録ヘッド１００が、記録媒体８の上方に間隔を持って配置されている。
【０３０１】
静電記録ヘッド１００は、平面矩形状の絶縁基板１０２の表面に、複数の駆動電極１０４が互いに平行に設けられていると共に、その裏面にこれらの駆動電極１０４と交差するようにして複数の制御電極１０６が設けられている。なお、駆動電極１０４と制御電極１０６とでマトリックス（格子）が形成されている。また、制御電極１０６には、駆動電極１０４と交差する位置に円形の開口部１０６Ａが形成されている。そして、制御電極１０６の下面には、絶縁基板１０１を介してスクリーン電極１０８が設けられている。これらの絶縁基板１０１及びスクリーン電極１０８には、制御電極１０６の開口部１０６Ａと対応した位置に、空間１１１とイオン導出用開口部１１０が形成されている。
【０３０２】
交流電源１１２によって駆動電極１０４とスクリーン電極１０８との間に高周波高電圧が印加されるようになっている。一方、制御電極１０６にはイオン制御電源１１４により画像情報に応じたパルス電圧印加されるようになっている。更に、スクリーン電極１０８には直流電源１１６により直流電圧が、印加されるようになっている。
【０３０３】
そして、このように絶縁された駆動電極１０４と制御電極１０６との間に交番電界を与えることにより、空間１１１において沿面コロナ放電を誘発させ、この沿面コロナ放電によって発生したイオンを、制御電極１０６とスクリーン電極１０８との間に形成される電界によって加速もしくは吸収して、イオン導出用開口部１１０からのイオン流の放出を制御し、画像信号（インク画像）に応じたイオン（本実施の形態ではプラスイオン）により、記録媒体８の表面に静電潜像（図１０（Ａ）参照）の形成を行うようになっている。
【０３０４】
静電潜像の電位は、次工程で、インク受容性粒子供給装置１８の粒子供給ロール１８Ａと記録媒体８に形成された静電潜像とで形成する電界による静電力により、インク受容性粒子１６が記録媒体８に供給／吸着可能な電位であれば良い。
【０３０５】
なお、この静電記録ヘッド１００は、静電潜像を形成する領域を選択できる。よって、記録媒体８の表面に形成する静電潜像は、インク画像が形成される領域としている。例えば、形成画像が文字「あ」の場合は、図１０（Ａ）に概念的に示すようになる。
【０３０６】
表面に静電潜像が形成されている記録媒体８は、インク受容性粒子供給装置１８に送られ、静電潜像を顕像化し、静電潜像に対応したインク受容性粒子層１６Ａを形成する。（図１０（Ｂ）参照）。これにより、画像信号に基づいて形成される、インク画像の領域にのみに記録媒体８上にインク受容性粒子層１６Ａが形成される（非画像部領域には殆どインク受容性粒子層１６Ａが形成されない）。
【０３０７】
次に、画像形成のプロセスについての説明に戻る。
【０３０８】
図１０（Ａ）に示すように、つぎに、記録媒体８に形成されたインク受容性粒子層１６Ａを予備定着装置１５０によって、予備定着する。
【０３０９】
記録媒体８上に形成されたインク受容性粒子層１６Ａは静電力で、記録媒体８上に固定されている。よって、このまま次工程でインクジェット記録ヘッド２０からインク滴２０Ａをインク受容性粒子層１６Ａに打ち込むと、インク量によっては、インク受容性粒子層１６Ａが乱れる場合がある。このため、事前にインク受容性粒子層１６Ａを予備定着することで、インク受容性粒子１６を記録媒体８の表面に仮固定しておく。
【０３１０】
なお、予備定着によって、インク滴２０Ａの打ち込みによってインク受容性粒子１６が飛散し、インクジェット記録ヘッド２０のノズル面２０Ｂが汚染することも防止される。
【０３１１】
予備定着装置１５０での予備加熱は、最終的な定着装置２３における定着用の加熱よりも低温である。すなわち、予備定着装置１５０での予備定着は、インク受容性粒子１６中の樹脂粒子を完全に溶融させて圧力により定着するのではなく、粒子間の空隙を残して、粒子間及び粒子と記録媒体表面とを結着させる程度でよい。このことにより、インク滴２０Ａが受容可能な程度に予備定着される。
【０３１２】
また、予備定着装置１５０は、電子写真方式の画像形成装置に用いる一般的な加熱定着器(フューザー)を応用することが可能である。更に、電子写真方式の画像形成装置に用いる加熱定着器の他に、ヒーター加熱方法、オーブン方式、電磁誘導加熱方式等も使用できる。
【０３１３】
次に、インク受容性粒子層１６Ａが予備定着された記録媒体８は、インクジェット記録ヘッド２０の下方に搬送される。
【０３１４】
そして、画像データに基づき、インクジェット記録ヘッド２０からインク滴２０Ａが吐出され、記録媒体８の表面に形成されたインク受容性粒子層１６Ａに打ち込まれ、インク画像が形成される。（図１０（Ｃ））。この際、インクは、インク受容性粒子１６により受容される。
【０３１５】
なお、高速で画像を書き込むためには、本実施の形態の如く記録媒体幅以上あるライン型インクジェット記録ヘッドが望ましいが、スキャン型のインクジェット記録ヘッドを用いて、順次画像を形成しても良い。また、インクジェット記録ヘッド２０のインク吐出手段は、圧電素子駆動型、発熱素子駆動型等、インク吐出可能な手段であれば制限はない。
【０３１６】
次に、記録媒体８は、搬送ベルト１３から剥離し、定着装置２３に送られ、インク受容性粒子層１６Ａに、圧力と熱を加えることで、記録媒体８上にインク受容性粒子層１６Ａが定着する。
【０３１７】
定着装置２３は加熱源を内蔵する加熱ロール２３Ａと対向する加圧ロール２３Ｂとから構成され、加熱ロール２３Ａ及び加圧ロール２３Ｂは接して接触部を形成する。加熱ロール２３Ａ及び加圧ロール２３Ｂには、例えば、アルミコアの外表面にシリコーンゴムを被覆し、更にその上をＰＦＡチューブにて被覆されたものを使用している。なお、電子写真方式の画像形成装置に用いる定着装置（フューザー）と同様の構成である。更に、上記電子写真方式の画像形成装置に用いる加熱定着器の他に、ヒーター加熱方法、オーブン方式、電磁誘導加熱方式等も使用できる。
【０３１８】
記録媒体８が加熱ロール２３Ａと加圧ロール２３Ｂとの接触部を通過する際に、インク受容性粒子層１６Ａが加熱され、かつ圧力が加わり、記録媒体８にインク受容性粒子層１６Ａが定着する。なお、加熱と加圧の両方を用いる方法でなく、加熱のみ、又は加圧のみを用いる方法であっても良い。しかし、望ましくは加熱と加圧とを同時に行う方式が良い。
【０３１９】
以上の工程を経て、画像形成が終了し、記録媒体８は装置外に排出される。
【０３２０】
以上説明した他の実施の形態に係る記録装置１１では、搬送ベルト１３により記録媒体８を搬送しつつ、静電記録ヘッド１００により静電潜像を形成し、当該静電潜像に粒子供給装置１８よりインク受容性粒子１６を供給させ粒子層を形成する。そして、インクジェット記録ヘッド２０により粒子層上にインク滴を吐出し画像を形成する。これによりインク受容性粒子１６にインクを受容させる。次に、記録媒体８を搬送ベルト１３から剥離させた後、定着装置２３により圧力及び熱を加えることにより記録媒体８上にインク受容性粒子層が定着される。なお、上記説明した以外は、上記実施の形態に係る記録装置と同様であるため、説明を省略する。
【０３２１】
以上、実施の形態においては、ブラック、イエロー、マゼンタ、シアンの各色のインクジェット記録ヘッド２０から画像データに基づいて選択的にインク滴２０Ａが吐出されてフルカラーの画像が記録媒体８に記録されるようになっているが、本発明の実施の形態は記録媒体上への文字や画像の記録に限定されるものではない。すなわち、工業的に用いられる液滴吐出（噴射）装置全般に対して、本発明の実施の形態に係る液滴吐出装置を適用することができる。
【実施例】
【０３２２】
以下、本発明を、実施例を挙げてさらに具体的に説明する。ただし、これら各実施例は、本発明を制限するものではない。
【０３２３】
［実施例Ａ］
−粒子ＡＡ−
・スチレン／ｎ−ブチルアクリレート／アクリル酸共重合体（極性単量体比率５０ｍｏｌ％）：９５質量部
・硝酸マグネシウム・６水和物（多価金属：１０ｗｔ％水溶液）：１０質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより粒子Ａａ１を得た。
【０３２４】
・スチレン／ｎ−ブチルアクリレート／アクリル酸共重合体（極性単量体比率５０ｍｏｌ％）：９５質量部
・水酸化ナトリウム（アルカリ金属）：１２．５質量部
・イオン交換水：１０００質量部
上記材料を混合し、撹拌した。この混合液中に、上記粒子Ａａ１を９．１質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａａ２を得た。
【０３２５】
・粒子Ａａ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、インク受容性粒子を作製した。
【０３２６】
−粒子ＡＢ−
・スチレン／ｎ−ブチルアクリレート／アクリル酸共重合体（極性単量体比率６０ｍｏｌ％）：９５質量部
・硝酸カルシウム・４水和物（１０ｗｔ％水溶液）：１５質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより、粒子Ａｂ１を得た。
【０３２７】
・スチレン／ｎ−ブチルアクリレート／アクリル酸共重合体（極性単量体比率５５ｍｏｌ％）：９５質量部
・水酸化リチウム・１水和物：２０質量部
・イオン交換水：１０００質量部
上記材料を混合し、撹拌した。この混合液中に、上記粒子Ａｂ１を１４質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｂ２を得た。
【０３２８】
・粒子Ａｂ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３２９】
−粒子ＡＣ−
・スチレン／２−エチルヘキシルアクリレート／アクリル酸共重合体：９５質量部
（極性単量体比率４０ｍｏｌ％）
・硝酸マグネシウム・６水和物（１０ｗｔ％水溶液）：１質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより、粒子Ａｃ１を得た。
【０３３０】
・スチレン／ｎ−ブチルアクリレート／アクリル酸共重合体（極性単量体比率５０ｍｏｌ％）：９５質量部
・水酸化カリウム：２質量部
・イオン交換水：１０００質量部
上記材料を混合し、撹拌した。この混合液中に、上記粒子Ａｃ１を４０質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｃ２を得た。
【０３３１】
・粒子Ａｃ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３３２】
−粒子ＡＤ−
・スチレン／ｎ−ブチルメタクリレート／マレイン酸共重合体（極性単量体比率２０ｍｏｌ％）：９５質量部
・乳酸アルミニウム（１０ｗｔ％水溶液）：５質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより、粒子Ａｄ１を得た。
【０３３３】
・スチレン／ｎ−ブチルメタクリレート／マレイン酸共重合体（極性単量体比率２０ｍｏｌ％）：９５質量部
・水酸化ナトリウム：３質量部
・イオン交換水：１０００質量部
上記材料を混合し、撹拌した。この混合液中に、上記粒子Ａｄ１を５５質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｄ２を得た。
【０３３４】
・粒子Ａｄ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３３５】
−粒子ＡＥ−
・スチレン／ｎ−ブチルメタクリレート／アクリル酸共重合体（極性単量体比率１２．５ｍｏｌ％）：９５質量部
・サリチル酸亜鉛・３水和物（１０ｗｔ％水溶液）：１２．５質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより、粒子Ａｅ１を得た。
【０３３６】
・スチレン／ｎ−ブチルメタクリレート／アクリル酸共重合体（極性単量体比率１２．５ｍｏｌ％）：９５質量部
・水酸化リチウム・１水和物：２．３質量部
・イオン交換水：１０００質量部
上記材料を混合し、撹拌した。この混合液中に、上記粒子Ａｅ１を２２質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｅ２を得た。
【０３３７】
・粒子Ａｅ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３３８】
−粒子ＡＦ−
・スチレン／ｎ−ブチルアクリレート／メタクリル酸共重合体（極性単量体比率８７．５ｍｏｌ％）：９５質量部
・乳酸マグネシウム・３水和物（１０ｗｔ％水溶液）：７．５質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより、粒子Ａｆ１を得た。
【０３３９】
・スチレン／ｎ−ブチルアクリレート／メタクリル酸共重合体（極性単量体比率８７．５ｍｏｌ％）：８０質量部
・スチレン／ｎ−ブチルアクリレート／メタクリル酸共重合体（極性単量体比率７．５ｍｏｌ％）：１５質量部
・水酸化カリウム：７．５質量部
・イオン交換水：１０００質量部
上記材料を混合し、撹拌した。この混合液中に、上記粒子Ａｆ１を１６２質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｆ２を得た。
【０３４０】
・粒子Ａｆ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３４１】
−粒子ＡＧ−
・スチレン／ｎ−ブチルメタクリレート／アクリル酸共重合体（極性単量体比率３５ｍｏｌ％）：９５質量部
・硝酸マグネシウム・６水和物：  ３質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより、粒子Ａｇ１を得た。
【０３４２】
・スチレン／ｎ−ブチルメタクリレート／アクリル酸共重合体（極性単量体比率４５ｍｏｌ％）：９５質量部
・水酸化ナトリウム：１３質量部
・イオン交換水：１０００質量部
上記材料を混合し、撹拌した。この混合液中に、上記粒子Ａｇ１を１０．４質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｇ２を得た。
【０３４３】
・粒子Ａｇ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３４４】
」
−粒子ＡＨ−
・スチレン／ｎ−ブチルメタクリレート／メタクリル酸共重合体（極性単量体比率７７．５ｍｏｌ％）：９５質量部
・硝酸マグネシウム・６水和物：２質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより、粒子Ａｈ１を得た。
【０３４５】
・スチレン／ｎ−ブチルメタクリレート／メタクリル酸共重合体（極性単量体比率７７．５ｍｏｌ％）：９５質量部
・水酸化リチウム・１水和物：１６質量部
・イオン交換水：１０００質量部
上記材料を混合し、撹拌した。この混合液中に、上記粒子Ａｈ１を３．７質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｈ２を得た。
【０３４６】
・粒子Ａｈ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３４７】
−粒子ＡＩ−
・スチレン／ｎ−ブチルメタクリレート／アクリル酸共重合体（極性単量体比率３５ｍｏｌ％）：９５質量部
・硝酸カルシウム・４水和物（１０ｗｔ％水溶液）：１００質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより、粒子Ａｉ１を得た。
【０３４８】
・スチレン／ｎ−ブチルメタクリレート／メタクリル酸共重合体（極性単量体比率３５ｍｏｌ％）：９５質量部
・水酸化カリウム：１２．５質量部
・イオン交換水：１０００質量部
上記材料を混合し、撹拌した。この混合液中に、上記粒子Ａｉ１を５．１質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｉ２を得た。
【０３４９】
・粒子Ａｉ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３５０】
−粒子ＡＪ−
・スチレン／ｎ−ブチルメタクリレート／アクリル酸共重合体（極性単量体比率３５ｍｏｌ％）：９５質量部
・硝酸カルシウム・４水和物（１０ｗｔ％水溶液）：２５質量部
・２−プロパノール：１０００質量部
上記材料を混合し、撹拌した。
【０３５１】
次いで、この混合液に、
・水酸化カリウム（１０％水溶液）：１２５質量部
を加え、撹拌を続けた。得られた混合液をＳｐｒａｙ−Ｄｒｙ機（ＮＬ−５／大川原化工機社製）を用いて粒子化し、更に、気流式分級機で分級した。これにより、粒子Ａｊ１を得た。
【０３５２】
・粒子Ａｊ１：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３５３】
−粒子ＡＫ−
・スチレン／ｎ−ブチルメタクリレート／アクリル酸共重合体（極性単量体比率３５ｍｏｌ％）：９５質量部
・硝酸カルシウム・４水和物（１０ｗｔ％水溶液）：１００質量部
・２−プロパノール：１０００質量部
上記材料を混合、撹拌し、混合液Ａｋ１を得た。
【０３５４】
・スチレン／ｎ−ブチルメタクリレート／メタクリル酸共重合体（極性単量体比率３５ｍｏｌ％）：９５質量部
・水酸化カリウム：１２．５質量部
・イオン交換水：１０００質量部
上記材料を混合、撹拌し、混合液Ａｋ２を得た。
【０３５５】
二重円筒式ニードルを用いて、内側の経路に混合液Ａｋ１を、外側の経路に混合液Ａｋ２を送液した。そして、ニードル先端から液滴を加熱乾燥炉中に噴霧しながら、乾燥させ粒子化した。更に、気流式分級機を用いて分級した。これにより、粒子Ａｋ１を得た。
【０３５６】
・粒子Ａｋ１：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３５７】
−粒子ＡＬ−
・スチレン／ｎ−ブチルメタクリレート／アクリル酸共重合体（極性単量体比率３５ｍｏｌ％）：９５質量部
・硝酸カルシウム・４水和物（１０ｗｔ％水溶液）：０．４質量部
・２−プロパノール：１０００質量部
上記材料を混合、撹拌し、混合液Ａｌ１を得た。
【０３５８】
・スチレン／ｎ−ブチルメタクリレート／メタクリル酸共重合体（極性単量体比率３５ｍｏｌ％）：９５質量部
・水酸化カリウム：１２．５質量部
・イオン交換水：１０００質量部
上記材料を混合、撹拌し、混合液Ａｌ２を得た。
【０３５９】
上記材料を混合し、撹拌した。この混合液中に、上記粒子Ａｉ１を５．１質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｌ１を得た。
【０３６０】
・粒子Ａｌ１：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３６１】
−粒子ＡＭ−
・スチレン／ｎ−ブチルメタクリレート／アクリル酸共重合体（極性単量体比率３５ｍｏｌ％）：９５質量部
・硝酸カルシウム・４水和物（１０ｗｔ％水溶液）：１９２質量部
・２−プロパノール：１０００質量部
上記材料を混合、撹拌し、混合液Ａｍ１を得た。
【０３６２】
・スチレン／ｎ−ブチルメタクリレート／メタクリル酸共重合体（極性単量体比率３５ｍｏｌ％）：９５質量部
・水酸化カリウム：１２．５質量部
・イオン交換水：１０００質量部
上記材料を混合、撹拌し、混合液Ａｍ２を得た。
【０３６３】
上記材料を混合し、撹拌した。この混合液中に、上記粒子Ａｉ１を５．１質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｍ１を得た。
【０３６４】
・粒子Ａｍ１：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３６５】
−粒子ＡＮ−
・スチレン／ｎ−ブチルメタクリレート／アクリル酸共重合体（極性単量体比率３５ｍｏｌ％）：９５質量部
・硝酸カルシウム・４水和物（１０ｗｔ％水溶液）：１００質量部
・２−プロパノール：１０００質量部
上記材料を混合、撹拌し、混合液Ａｎ１を得た。
【０３６６】
・スチレン／ｎ−ブチルメタクリレート／メタクリル酸共重合体（極性単量体比率３５ｍｏｌ％）：９５質量部
・水酸化カリウム：０．４５質量部
・イオン交換水：１０００質量部
上記材料を混合、撹拌し、混合液Ａｎ２を得た。
【０３６７】
上記材料を混合し、撹拌した。この混合液中に、上記粒子Ａｉ１を５．１質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｎ１を得た。
【０３６８】
・粒子Ａｎ１：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３６９】
−粒子ＡＯ−
・スチレン／ｎ−ブチルメタクリレート／アクリル酸共重合体（極性単量体比率３５ｍｏｌ％）：９５質量部
・硝酸カルシウム・４水和物（１０ｗｔ％水溶液）：１００質量部
・２−プロパノール：１０００質量部
上記材料を混合、撹拌し、混合液Ａｏ１を得た。
【０３７０】
・スチレン／ｎ−ブチルメタクリレート／メタクリル酸共重合体（極性単量体比率３５ｍｏｌ％）：９５質量部
・水酸化カリウム：１７．３質量部
・イオン交換水：１０００質量部
上記材料を混合、撹拌し、混合液Ａｏ２を得た。
【０３７１】
上記材料を混合し、撹拌した。この混合液中に、上記粒子Ａｉ１を５．１質量部加え、更に撹拌を続けた。この混合液を、Ｓｐｒａｙ−Ｄｒｙ機（ＮＬ−５／大川原化工機社製）を用いて粒子化し、更に、気流式分級機で分級した。これにより、粒子Ａｏ１を得た。
【０３７２】
・粒子Ａｏ１：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３７３】
−粒子ＡＰ−
・スチレン／ｎ−ブチルメタクリレート／アクリル酸共重合体（極性単量体比率３５ｍｏｌ％）：９５質量部
・硝酸カルシウム・４水和物（１０ｗｔ％水溶液）：１００質量部
・２−プロパノール：１０００質量部
上記材料を混合し、撹拌した。次いで、溶媒を除去した後、真空乾燥機で、固形分を乾燥させた。得られた固形物を、ジェットミル機で粉砕し、更に、気流式分級機で分級した。これにより、粒子Ａｐ１を得た。
【０３７４】
・粒子Ａｐ１：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３７５】
−粒子ＡＱ−
・スチレン／ｎ−ブチルメタクリレート／メタクリル酸共重合体（極性単量体比率３５ｍｏｌ％）：９５質量部
・水酸化カリウム：１２．５質量部
・イオン交換水：１０００質量部
上記材料を混合し、撹拌した。この混合液を、Ｓｐｒａｙ−Ｄｒｙ機（ＮＬ−５／大川原化工機社製）を用いて粒子化し、更に、気流式分級機を用いて分級した。これにより、粒子Ａｑ１を得た。
【０３７６】
・粒子Ａｑ１：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３７７】
−粒子ＡＲ−
・スチレン／ｎ−ブチルメタクリレート／メタクリル酸共重合体（極性単量体比率７．５ｍｏｌ％）：９５質量部
・水酸化カリウム：１２．５質量部
・イオン交換水：１０００質量部
上記材料を混合し、撹拌した。この混合液を、Ｓｐｒａｙ−Ｄｒｙ機（ＮＬ−５／大川原化工機社製）を用いて粒子化し、更に、気流式分級機を用いて分級した。これにより、粒子Ａｒ１を得た。
【０３７８】
・粒子Ａｒ１：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、これにより、インク受容性粒子を作製した。
【０３７９】
−インクＡＡの調製−
下記インク成分を混合し、攪拌した後、ポアサイズ５μｍのメンブレンフィルターを用いて濾過することによりインクを調製した。
・ＣＢ（Ｃａｂｏｊｅｔ−３００／キャボット社製）：８質量％
・スチレン−アクリル酸共重合体：１質量％
・グリセリン：１５質量％
・プロピレングリコール：１０質量％
・１，２−ヘキサンジオール：５質量％
・オルフィンＥ１０１０  （日信化学社製）：１．５質量％
・ＮａＯＨ：適量
・水：残部
得られたインクのｐＨが７．３となるように水酸化ナトリウム水溶液で調整した。インクの表面張力３１ｍＮ／ｍであった。
【０３８０】
以上得られたインク受容性粒子の特性につき、表１に示す。
【０３８１】
（実施例Ａ１乃至Ａ１５、比較例Ａ１乃至Ａ３）
表１に従って上記各粒子（インク受容性粒子）、及び下記インクを用いて以下の評価を行った。結果を表２に示す。なお、粒子及びインクの付与量は、表１に従った。
【０３８２】
−インクＡＢの調製−
下記インク成分を混合し、攪拌した後、ポアサイズ５μｍのメンブレンフィルターを用いて濾過することによりインクを調製した。
・Ｃ．Ｉ．Ｐｉｇｍｅｎｔ  Ｂｌｕｅ  １５：３：７質量％
・スチレン−アクリル酸共重合体：２．５質量％
・グリセリン：１０質量％
・プロピレングリコール：１０質量％
・１，２−ヘキサンジオール：５質量％
・オルフィンＥ１０１０  （日信化学社製）：１．５質量％
・ＮａＯＨ：適量
・水：残部
得られたインクのｐＨが８．５となるように水酸化ナトリウム水溶液で調整した。インクの表面張力３１ｍＮ／ｍであった。
【０３８３】
（評価）
−定着性−
定着性は、次のようにして評価した。ケーキプリンターを用いてＰＥＴフィルム上に粒子を散布した。そして、この粒子を散布したＰＥＴフィルム上にピエゾ型インクジェット装置を用い、１２００ｄｐｉ×１２００ｄｐｉ（ｄｐｉ：１インチ当たりのドット数））の画像面積率で、１００％カバレッジパターンを形成した。その後、インクを付与した粒子に対して、圧力１０５Ｐａ、温度５０℃で普通紙（Ｃ２紙：富士ゼロックス株式会社製）に転写・定着し、２４時間一般環境に放置した。放置後、印字面に別の普通紙（Ｃ２紙：富士ゼロックス株式会社製）を４．９×１０4Ｎ/ｍ2の荷重で押し当てて、擦り、擦った紙側の汚れ具合を、予め定めた限度見本に照合して、官能評価を行った。
評価基準は以下の通りである。
◎：汚れが発生していないもの
○：汚れが殆ど発生していないもの
△：汚れは発生しているが、許容レベルのもの
×：汚れが激しく、許容範囲外のもの
【０３８４】
−乾燥時間（吸液速度）−
乾燥時間（吸液速度）は、次のようにして評価した。ケーキプリンターを用いてＰＥＴフィルム上に粒子を散布した。そして、この粒子を散布したＰＥＴフィルム上にピエゾ型インクジェット装置を用い、１２００ｄｐｉ×１２００ｄｐｉ（ｄｐｉ：１インチ当たりのドット数））の画像面積率で、１００％カバレッジパターンを形成した。その後、インクを付与した粒子に対して、１０５Ｐａの圧力で普通紙（Ｃ２紙：富士ゼロックス株式会社製）を押し当て、転写されなくなるまでの時間を測定した。
評価基準は以下の通りである。
◎：乾燥時間が０．５秒未満
○：乾燥時間が１秒未満
△：乾燥時間が１秒以上３秒未満
×：乾燥時間が３秒以上
【０３８５】
−光学濃度−
光学濃度は、次のようにして評価した。定着性の評価と同様に画像を形成し、画像部分をエックスライト４０４（エックスライト社製）を用いて光学濃度を測定した。
評価基準は以下の通りである。
◎：光学濃度が１．４５以上
○：光学濃度が１．４以上１．４５未満
△：光学濃度が１．３以上１．４未満
×：光学濃度が１．３未満
【０３８６】
−滲み−
滲みは、次にようにして評価を行った。定着性の評価において、１ｄｏｔラインパターンを形成した以外は同様にして画像を形成し、ラインの滲み具合を予め定めた限度見本を参照し、官能評価を行った。
評価基準は以下の通りである。
◎：拡大画像（２５倍）として画像部分を確認しても、滲みが確認されない。
○：拡大画像（２５倍）として画像部分を確認した場合、滲みを確認することが可能だが、目視では判別不能であり、許容範囲内のもの
△：目視において画像部に滲みが認識されるが、許容範囲内のもの
×：目視において画像部に滲みが認識され、その程度が激しく、許容範囲外のもの
【０３８７】
−保存安定性−
保存安定性は、次のようにして評価した。温度２３℃、湿度７５%ＲＨの環境に２４時間保管したインク受容性粒子を用い、上記乾燥時間（吸液速度）の評価を行った。
評価基準は以下の通りである。
◎：乾燥時間が０．５秒未満
○：乾燥時間が１秒未満
△：乾燥時間が１秒以上３秒未満
×：乾燥時間が３秒以上
【０３８８】
【表１】
2009113431.tif 000003
【０３８９】
【表２】
2009113431.tif 000004
【０３９０】
上記結果から、本実施例は、比較例に比べ、定着性、乾燥時間（吸液速度）、光学濃度、滲み、保存安定性の全ての評価について満足することがわかる。
【０３９１】
［実施例Ｂ］
−粒子ＢＡ−
・スチレン／ｎ−ブチルアクリレート／アクリル酸共重合体（極性単量体比率６０ｍｏｌ％）：９５質量部
・水酸化ナトリウム：１５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂａ１を得た。
【０３９２】
・スチレン／ｎ−ブチルアクリレート／アクリル酸共重合体（極性単量体比率４０ｍｏｌ％）：９５質量部
・トリエタノールアミン（１０％水溶液）：７０質量部
・イソプロピルアルコール：１０００質量部
上記材料を混合し、撹拌した。この混合液中に、上記粒子Ｂａ１を７．７質量部混合し、更に撹拌を続けた。この混合液をＳｐｒａｙ−Ｄｒｙ機（ＮＬ−５／大川原化工機社製）を用いて粒子化し、次いで、気流式分級機で分級することで、粒子Ｂａ２を得た。
【０３９３】
・粒子Ｂａ２：１００質量部
・非晶質シリカ（Ａｅｒｏｓｉｌ  ＴＴ６００／Ｄｅｇｕｓｓａ社）：０．２５質量部
・非晶質シリカ（Ａｅｒｏｓｉｌ  ＯＸ５０／Ｄｅｇｕｓｓａ社）：０．７５質量部
を攪拌混合し、インク受容性粒子を作製した。
【０３９４】
−粒子ＢＢ−
・スチレン／ｎ−ブチルアクリレート／アクリル酸共重合体（極性単量体比率６０ｍｏｌ％）：９５質量部
・水酸化リチウム・一水和物：１６．５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｂ１を得た。
【０３９５】
・スチレン／ｎ−ブチルアクリレート／アクリル酸共重合体（極性単量体比率３０ｍｏｌ％）：９５質量部
・テトラメチル水酸化アンモニウム（１０％水溶液）：６０質量部
・イソプロピルアルコール：１０００質量部
上記材料を混合し、撹拌した。この混合液中に、上記粒子Ｂｂ１を１７質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｂ２を得た。
【０３９６】
・粒子Ｂｂ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０３９７】
−粒子ＢＣ−
・スチレン／２−エチルヘキシルアクリレート／アクリル酸共重合体（極性単量体比率４０ｍｏｌ％）：９５質量部
・水酸化カリウム：１．５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｃ１を得た。
【０３９８】
・スチレン／２−エチルヘキシルアクリレート／アクリル酸共重合体（極性単量体比率４０ｍｏｌ％）：９５質量部
・エタノールアミン（１０％水溶液）：６５質量部
・イソプロピルアルコール：１０００質量部
上記材料を混合し、撹拌した。この混合液中に、上記粒子Ｂｃ１を３６質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｃ２を得た。
【０３９９】
・粒子Ｂｃ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４００】
−粒子ＢＤ−
・スチレン／２−エチルヘキシルメタクリレート／マレイン酸共重合体（極性単量体比率２０ｍｏｌ％）：９５質量部
極性単量体比率２０ｍｏｌ％）
・水酸化ナトリウム：５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｄ１を得た。
【０４０１】
・スチレン／２−エチルヘキシルメタクリレート／マレイン酸共重合体（極性単量体比率２０ｍｏｌ％）：９５質量部
・塩化セチルピリジニウム・１水和物（１０ｗｔ％水溶液）：６５質量部
・イソプロピルアルコール：１０００質量部
上記材料を混合し、撹拌した。この混合液中に、上記粒子Ｂｄ１を４８質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｄ２を得た。
【０４０２】
・粒子Ｂｄ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４０３】
−粒子ＢＥ−
・スチレン／ｎ−ブチルメタクリレート／アクリル酸共重合体（極性単量体比率１７．５ｍｏｌ％）：９５質量部
・水酸化リチウム・一水和物：５．７５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｅ１を得た。
【０４０４】
・スチレン／ｎ−ブチルメタクリレート／アクリル酸共重合体（極性単量体比率１２．５ｍｏｌ％）：９５質量部
・塩化ベンザルコニウム（１０％水溶液）：１７５質量部
・イソプロピルアルコール：１０００質量部
上記材料を混合し、撹拌した。この混合液中に、上記粒子Ｂｅ１を２０質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｅ２を得た。
【０４０５】
・粒子Ｂｅ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４０６】
−粒子ＢＦ−
・スチレン／ｎ−ブチルアクリレート／メタクリル酸共重合体（極性単量体比率９７．５ｍｏｌ％）：８５質量部
・スチレン／ｎ−ブチルアクリレート／メタクリル酸共重合体（極性単量体比率７．５ｍｏｌ％）：１０質量部
・水酸化カリウム：１５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｆ１を得た。
【０４０７】
・スチレン／ｎ−ブチルアクリレート／メタクリル酸共重合体（極性単量体比率９７．５ｍｏｌ％）：９５質量部
・２−アミノ−２−エチル−１，３−プロパンジオール（１０％水溶液）：２０質量部
・イソプロピルアルコール：１０００質量部
上記材料を混合し、撹拌した。この混合液中に、上記粒子Ｂｆ１を１５６質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｆ２を得た。
【０４０８】
・粒子Ｂｆ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４０９】
−粒子ＢＧ−
・スチレン／ｎ−ブチルメタクリレート／アクリル酸共重合体（極性単量体比率８５ｍｏｌ％）：９５質量部
・水酸化ナトリウム：２５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｇ１を得た。
【０４１０】
・スチレン／ｎ−ブチルメタクリレート／アクリル酸共重合体（極性単量体比率３０ｍｏｌ％）：９５質量部
・トリエタノールアミン（１０％水溶液）：５０質量部
・イソプロピルアルコール：１０００質量部
上記材料を混合し、撹拌した。この混合液中に、上記粒子Ｂｇ１を１．５質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｇ２を得た。
【０４１１】
・粒子Ｂｇ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４１２】
−粒子ＢＨ−
・スチレン／ｎ−ブチルメタクリレート／アクリル酸共重合体（極性単量体比率９２．５ｍｏｌ％）：９５質量部
・水酸化ナトリウム：３．５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｈ１を得た。
【０４１３】
・スチレン／ｎ−ブチルメタクリレート／アクリル酸共重合体（極性単量体比率９０ｍｏｌ％）：９５質量部
・塩化ステアリルトリメチルアンモニウム（１０％水溶液）：３５０質量部
・イソプロピルアルコール：１０００質量部
上記材料を混合し、撹拌した。この混合液中に、上記粒子Ｂｈ１を１４質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｈ２を得た。
【０４１４】
・粒子Ｂｈ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４１５】
−粒子ＢＩ−
・スチレン／ｎ−ブチルメタクリレート／アクリル酸共重合体（極性単量体比率３０ｍｏｌ％）：９５質量部
・水酸化カリウム：１２．５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｉ１を得た。
【０４１６】
・スチレン／ｎ−ブチルメタクリレート／アクリル酸共重合体（極性単量体比率８２．５ｍｏｌ％）：９５質量部
・ジエタノールアミン（１０％水溶液）：３６０質量部
・イソプロピルアルコール：１０００質量部
上記材料を混合し、撹拌した。この混合液中に、上記粒子Ｂｉ１を２１質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｉ２を得た。
【０４１７】
・粒子Ｂｉ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４１８】
−粒子ＢＪ−
・スチレン／ｎ−ブチルメタクリレート／アクリル酸共重合体（極性単量体比率３０ｍｏｌ％）：９５質量部
・水酸化カリウム：１２．５質量部
・イオン交換水：１０００質量部
上記材料を混合、撹拌した。
【０４１９】
次いで、この混合液中に
・ジエタノールアミン（１０％水溶液）：３６０質量部
を加え、更に、撹拌した。得られた混合液をＳｐｒａｙ−Ｄｒｙ機（ＮＬ−５／大川原化工機社製）を用いて粒子化し、次いで、気流式分級機で分級することで粒子Ｂｊ１を得た。
【０４２０】
・粒子Ｂｊ１：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４２１】
−粒子ＢＫ−
・スチレン／ｎ−ブチルメタクリレート／アクリル酸共重合体（極性単量体比率３０ｍｏｌ％）：９５質量部
・水酸化カリウム：１２．５質量部
・イオン交換水：１０００質量部
上記材料を混合、撹拌し、混合液Ｂｋ１を得た。
【０４２２】
・スチレン／ｎ−ブチルメタクリレート／アクリル酸共重合体（極性単量体比率３０ｍｏｌ％）：９５質量部
・ジエタノールアミン（１０％水溶液）：３６０質量部
・イソプロピルアルコール：１０００質量部
上記材料を混合、撹拌し、混合液Ｂｋ２を得た。
【０４２３】
二重円筒式ニードルを用いて、内側の経路に混合液Ｂｋ１を、外側の経路に混合液Ｂｋ２を送液した。そして、ニードルの先端から液滴を加熱乾燥炉中に噴霧し、次いで、気流式分級機で分級することで粒子Ｂｋ１を得た。
【０４２４】
・粒子Ｂｋ１：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４２５】
−粒子ＢＬ−
・スチレン／ｎ−ブチルメタクリレート／アクリル酸共重合体（極性単量体比率３０ｍｏｌ％）：９５質量部
・水酸化カリウム：０．６５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｌ１を得た。
【０４２６】
・スチレン／ｎ−ブチルメタクリレート／アクリル酸共重合体（極性単量体比率３０ｍｏｌ％）：９５質量部
・ジエタノールアミン（１０％水溶液）：３６０質量部
・イソプロピルアルコール：１０００質量部
上記材料を混合し、撹拌した。この混合液中に、上記粒子Ｂｌ１を２１質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｌ２を得た。
【０４２７】
・粒子Ｂｌ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４２８】
−粒子ＢＭ−
・スチレン／ｎ−ブチルメタクリレート／アクリル酸共重合体（極性単量体比率３０ｍｏｌ％）：９５質量部
・水酸化カリウム：１４．５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｍ１を得た。
【０４２９】
・スチレン／ｎ−ブチルメタクリレート／アクリル酸共重合体（極性単量体比率３０ｍｏｌ％）：９５質量部
・ジエタノールアミン（１０％水溶液）：３６０質量部
・イソプロピルアルコール：１０００質量部
上記材料を混合し、撹拌した。この混合液中に、上記粒子Ｂｍ１を２１質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｍ２を得た。
【０４３０】
・粒子Ｂｍ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４３１】
−粒子ＢＮ−
・スチレン／ｎ−ブチルメタクリレート／アクリル酸共重合体（極性単量体比率３０ｍｏｌ％）：９５質量部
・水酸化カリウム：０．５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｎ１を得た。
【０４３２】
・スチレン／ｎ−ブチルメタクリレート／アクリル酸共重合体（極性単量体比率３０ｍｏｌ％）：９５質量部
・ジエタノールアミン（１０％水溶液）：３６０質量部
・イソプロピルアルコール：１０００質量部
上記材料を混合し、撹拌した。この混合液中に、上記粒子Ｂｎ１を２１質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｎ２を得た。
【０４３３】
・粒子Ｂｎ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４３４】
−粒子ＢＯ−
・スチレン／ｎ−ブチルメタクリレート／アクリル酸共重合体（極性単量体比率３０ｍｏｌ％）：９５質量部
・水酸化カリウム：１２．５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｏ１を得た。
【０４３５】
・スチレン／ｎ−ブチルメタクリレート／アクリル酸共重合体（極性単量体比率３０ｍｏｌ％）：９５質量部
・ジエタノールアミン（１０％水溶液）：５００質量部
・イソプロピルアルコール：１０００質量部
上記材料を混合し、撹拌した。この混合液中に、上記粒子Ｂｏ１を２１質量部混合し、更に撹拌を続けた。この混合液をＳｐｒａｙ−Ｄｒｙ機（ＮＬ−５／大川原化工機社製）を用いて粒子化し、次いで、気流式分級機で分級することで粒子Ｂｏ２を得た。
【０４３６】
・粒子Ｂｏ２：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４３７】
−粒子ＢＰ−
・スチレン／ｎ−ブチルメタクリレート／アクリル酸共重合体（極性単量体比率３０ｍｏｌ％）：９５質量部
・水酸化カリウム：１．５質量部
・イオン交換水：１０００質量部
上記材料を混合し、撹拌した。溶媒を除去した後、真空乾燥機を用いて乾燥させた。得られた固形物を、ジェットミル機で粉砕し、更に、気流式分級機で分級し、粒子Ｂｐ１を得た。
【０４３８】
・粒子Ｂｐ１：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４３９】
−粒子ＢＱ−
・スチレン／ｎ−ブチルメタクリレート／アクリル酸共重合体（極性単量体比率３０ｍｏｌ％）：９５質量部
・ジエタノールアミン（１０％水溶液）：２００質量部
・イソプロピルアルコール：１０００質量部
上記材料を混合し、撹拌した。この混合液をＳｐｒａｙ−Ｄｒｙ機（ＮＬ−５／大川原化工機社製）を用いて粒子化し、次いで、気流式分級機で分級することで粒子Ｂｑ１を得た。
【０４４０】
・粒子Ｂｑ１：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４４１】
−粒子ＢＲ−
・スチレン／ｎ−ブチルメタクリレート／アクリル酸共重合体（極性単量体比率７．５ｍｏｌ％）：９５質量部
・水酸化ナトリウム（１０％水溶液）：１５質量部
・イソプロピルアルコール：１０００質量部
上記材料を混合し、撹拌した。この混合液をＳｐｒａｙ−Ｄｒｙ機（ＮＬ−５／大川原化工機社製）を用いて粒子化し、次いで、気流式分級機で分級することで粒子Ｂｒ１を得た。
【０４４２】
・粒子Ｂｒ１：１００質量部
・非晶質シリカ（Ａｅｒｏｓｉｌ  ＴＴ６００／Ｄｅｇｕｓｓａ社）：０．５質量部
・非晶質シリカ（Ａｅｒｏｓｉｌ  ＯＸ５０／Ｄｅｇｕｓｓａ社）：０．５質量部
を攪拌混合し、インク受容性粒子を作製した。
【０４４３】
以上得られたインク受容性粒子の特性につき、表３に示す。
【０４４４】
（実施例Ｂ１乃至Ｂ１５、比較例Ｂ１乃至Ｂ３）
表３に従って上記各粒子（インク受容性粒子）、及び下記インクを用いて以下の評価を行った。結果を表４に示す。なお、粒子及びインクの付与量は、表３に従った。
【０４４５】
−インクＢＡの調製−
下記インク成分を混合し、攪拌した後、ポアサイズ５μｍのメンブレンフィルターを用いて濾過することによりインクを調製した。
・ＣＢ（Ｃａｂｏｊｅｔ−３００／キャボット社製）：８質量％
・スチレン−アクリル酸共重合体：１質量％
・グリセリン：１５質量％
・プロピレングリコール：１０質量％
・１，２−ヘキサンジオール：５質量％
・オルフィンＥ１０１０  （日信化学社製）：１．５質量％
・ＮａＯＨ：適量
・水：残部
得られたインクのｐＨが７．３となるように水酸化ナトリウム水溶液で調整した。インクの表面張力３１ｍＮ／ｍであった。
【０４４６】
−インクＢＢの調製−
下記インク成分を混合し、攪拌した後、ポアサイズ５μｍのメンブレンフィルターを用いて濾過することによりインクを調製した。
・Ｃ．Ｉ．Ｐｉｇｍｅｎｔ  Ｂｌｕｅ  １５：３：７質量％
・スチレン−アクリル酸共重合体：２．５質量％
・グリセリン：１０質量％
・プロピレングリコール：１０質量％
・１，２−ヘキサンジオール：５質量％
・オルフィンＥ１０１０  （日信化学社製）：１．５質量％
・ＮａＯＨ：適量
・水：残部
得られたインクのｐＨが８．５となるように水酸化ナトリウム水溶液で調整した。インクの表面張力３１ｍＮ／ｍであった。
【０４４７】
（評価）
−帯電性（粒子層均一性）−
帯電性（粒子層均一性）は、ケーキプリンターを用いてペットフィルムに散布したときの粒子の状態で、帯電性は評価した。評価基準は以下の通りである。
◎：顕微鏡で観察したときフィルム上にムラなく粒子が散布できている。 
○：目視で観察したときにフィルム上にムラなく散布できている。 
△：ムラはあるが散布できる。
×：散布することができない。
【０４４８】
−乾燥時間（吸液速度）−
乾燥時間（吸液速度）は、次のようにして評価した。ケーキプリンターを用いてＰＥＴフィルム上に粒子を散布した。そして、この粒子を散布したＰＥＴフィルム上にピエゾ型インクジェット装置を用い、１２００ｄｐｉ×１２００ｄｐｉ（ｄｐｉ：１インチ当たりのドット数））の画像面積率で、１００％カバレッジパターンを形成した。その後、インクを付与した粒子に対して、１０５Ｐａの圧力で普通紙（Ｃ２紙：富士ゼロックス株式会社製）を押し当て、転写されなくなるまでの時間を測定した。
評価基準は以下の通りである。
◎：乾燥時間が０．５秒未満
○：乾燥時間が１秒未満
△：乾燥時間が１秒以上３秒未満
×：乾燥時間が３秒以上
【０４４９】
−光学濃度−
光学濃度は、次のようにして評価した。ケーキプリンターを用いてＰＥＴフィルム上に粒子を散布した。そして、この粒子を散布したＰＥＴフィルム上にピエゾ型インクジェット装置を用い、１２００ｄｐｉ×１２００ｄｐｉ（ｄｐｉ：１インチ当たりのドット数））の画像面積率で、１００％カバレッジパターンを形成した。その後、インクを付与した粒子に対して、圧力１０５Ｐａ、温度５０℃で普通紙（Ｃ２紙：富士ゼロックス株式会社製）に転写・定着した。画像部分をエックスライト４０４（エックスライト社製）を用いて光学濃度を測定した。
評価基準は以下の通りである。
◎：光学濃度が１．４５以上
○：光学濃度が１．４以上１．４５未満
△：光学濃度が１．３以上１．４未満
×：光学濃度が１．３未満
【０４５０】
−滲み−
滲みは、次にようにして評価を行った。光学濃度の評価において、１ｄｏｔラインパターンを形成した以外は同様にして画像を形成し、ラインの滲み具合を予め定めた限度見本を参照し、官能評価を行った。
評価基準は以下の通りである。
◎：拡大画像（２５倍）として画像部分を確認しても、滲みが確認されない。
○：拡大画像（２５倍）として画像部分を確認した場合、滲みを確認することが可能だが、目視では判別不能であり、許容範囲内のもの
△：目視において画像部に滲みが認識されるが、許容範囲内のもの
×：目視において画像部に滲みが認識され、その程度が激しく、許容範囲外のもの
【０４５１】
−保存安定性−
保存安定性は、次のようにして評価した。温度２３℃、湿度７５%ＲＨの環境に２４時間保管したインク受容性粒子を用い、上記乾燥時間（吸液速度）の評価を行った。
評価基準は以下の通りである。
◎：乾燥時間が０．５秒未満
○：乾燥時間が１秒未満
△：乾燥時間が１秒以上３秒未満
×：乾燥時間が３秒以上
【０４５２】
【表３】
2009113431.tif 000005
【０４５３】
【表４】
2009113431.tif 000006
【０４５４】
上記結果から、本実施例は、比較例に比べ、帯電性（粒子層均一形成）、乾燥時間（吸液速度）、光学濃度、滲み、保存安定性の全ての評価について満足することがわかる。
【図面の簡単な説明】
【０４５５】
【図１】実施形態に係るインク受容性粒子の一例を示す概念図である。
【図２】実施形態に係るインク受容性粒子の他の一例を示す概念図である。
【図３】実施形態に係るインク受容性粒子収納カートリッジを示す斜視図である。
【図４】図３のＡ−Ａ断面図である。
【図５】実施形態に係る記録装置を示す構成図である。
【図６】実施形態に係る記録装置の主要部を示す構成図である。
【図７】実施形態に係るインク受容性粒子層を示す構成図である。
【図８】他の実施形態に係る記録装置を示す構成図である。
【図９】他の実施形態に係る記録装置の主要部を示す構成図である。
【図１０】他の実施形態に係る記録装置において、画像が形成される工程を概念的に示す図である。
【符号の説明】
【０４５６】
１０ 記録装置
１１ 記録装置
１２ 中間転写体
１３ 搬送ベルト
１４ 離型剤供給装置
１４Ａ 離型層
１４Ｂ ブレード
１４Ｃ 供給ローラ
１４Ｄ 離型剤
１６ インク受容性粒子
１６Ａ インク受容性粒子層
１６Ｂ 画像層
１６Ｄ 残留粒子
１８ インク受容性粒子供給装置
１８Ａ 粒子供給ロール
１８Ｂ 帯電ブレード
１９ インク受容性粒子収納カートリッジ
１９Ａ 供給管
２０ インクジェット記録ヘッド
２０Ａ インク滴
２０Ｂ ノズル面
２２ 転写定着装置
２２Ａ 加熱ロール
２２Ｂ 加圧ロール
２３ 定着装置
２３Ａ 加熱ロール
２３Ｂ 加圧ロール
２４ クリーニング装置
２８ 帯電装置
２９ 除電装置
３１ 従動ロール
５０ インク受容性粒子収納カートリッジ
５１ 粒子収納カートリッジ本体
５２ 側壁部
５４ 側壁部
５６ 帯部
５８ 格納部
６０ 搬出口
６４ カップリング部
６６ 連結部
６８ アジテーター
【図４】
2009113431.tif 000007
【図１】
2009113431.tif 000008
【図２】
2009113431.tif 000009
【図３】
2009113431.tif 000010
【図５】
2009113431.tif 000011
【図６】
2009113431.tif 000012
【図７】
2009113431.tif 000013
【図８】
2009113431.tif 000014
【図９】
2009113431.tif 000015
【図１０】
2009113431.tif 000016